【事件の表示】
　特許第６５２００９１号発明「着色組成物、着色硬化膜及び表示素子」の特許異議申立事件について、次のとおり決定する。
【結　論】
　特許第６５２００９１号の特許請求の範囲を訂正請求書に添付された訂正特許請求の範囲のとおり、訂正後の請求項〔１、３、５〜１０、１１〜１３〕について訂正することを認める。
　特許第６５２００９１号の請求項１〜１３に係る特許を維持する。
【理　由】
第１　手続の経緯
　特許第６５２００９１号の請求項１〜１０に係る特許についての出願は、平成２６年１２月９日（先の出願に基づく優先権主張　平成２５年１２月１６日）に特許出願され、令和元年５月１０日にその特許権の設定登録がされ、令和元年５月２９日に特許掲載公報が発行された。
　その後、その特許について、令和元年１１月２６日付けで特許異議申立人特許業務法人朝日奈特許事務所（以下、「異議申立人」という。）により特許異議の申立てがされ、令和２年１月２０日付けで取消理由が通知され、その指定期間内である令和２年３月１６日に意見書の提出及び訂正の請求（以下、当該訂正の請求を「本件訂正請求」といい、本件訂正請求による訂正を「本件訂正」という。）がなされたものである。
　なお、令和２年３月１９日付けで、異議申立人に対して訂正請求があった旨の通知を送付したが、指定した期間内に異議申立人からの意見書の提出はなされなかった。
第２　訂正の適否についての判断
１　訂正の趣旨
　本件訂正の請求の趣旨は、「特許第６５２００９１号の特許請求の範囲を本訂正請求書に添付した特許請求の範囲のとおり、訂正後の請求項１、３及び５〜１０、１１〜１３について訂正することを求める。」というものである。
２　訂正の内容
　本件訂正の内容は、以下のとおりである。なお、訂正箇所に下線を付した。
（１）訂正事項１
　特許請求の範囲の請求項１に
「（Ｂ）バインダー樹脂」
と記載されているのを、
「（Ｂ）バインダー樹脂
（但し、ポリイミド、ポリベンゾオキサゾール、ポリイミド前駆体及びポリベンゾオキサゾール前駆体を除く。）
に訂正する（請求項１の記載を引用する請求項３、５〜１０も同様に訂正する。）。
（２）訂正事項２
　特許請求の範囲の請求項１に
「ネガ型着色組成物」
と記載されているのを、
「
画素形成用
に訂正する（請求項１の記載を引用する請求項３、５〜１０も同様に訂正する。）。
（３）訂正事項３
　特許請求の範囲の請求項８に
「請求項１〜７のいずれか一項に記載のネガ型着色組成物を用いて形成されたことを特徴とする、着色硬化膜。」
と記載されているのを、
「請求項１
、３、５
に訂正する（請求項８の記載を引用する請求項９、１０も同様に訂正する。）。
（４）訂正事項４
　特許請求の範囲の請求項９に
「画素、ブラックマトリックス又はブラックスペーサーである、請求項８に記載の着色硬化膜。」
と記載されているのを、
「画
素で
に訂正する（請求項９の記載を引用する請求項１０も同様に訂正する。）。
（５）訂正事項５
　特許請求の範囲の請求項１１として
「請求項２、４〜７のいずれか一項に記載のネガ型着色組成物を用いて形成されたことを特徴とする、着色硬化膜。」
との記載を追加する。
（６）訂正事項６
　特許請求の範囲の請求項１２として
「画素、ブラックマトリックス又はブラックスペーサーである、請求項１１に記載の着色硬化膜。」
との記載を追加する。
（７）訂正事項７
　特許請求の範囲の請求項１３として
「請求項１１又は１２に記載の着色硬化膜を具備することを特徴とする、表示素子。」
との記載を追加する。
（８）　一群の請求項
　本件訂正請求は、一群の請求項〔１〜１０〕に対して請求されたものである。
３　訂正の目的の適否
（１）訂正事項１について
　訂正事項１による訂正は、「（Ｂ）バインダー樹脂」について、「但し、ポリイミド、ポリベンゾオキサゾール、ポリイミド前駆体及びポリベンゾオキサゾール前駆体を除く。」とする要件を付加することにより、「（Ｂ）バインダー樹脂」の範囲を縮小するものである。
　したがって、訂正事項１による訂正は、特許法第１２０条の５第２項ただし書第１号に掲げる事項を目的とするものといえる。
（２）訂正事項２について
　訂正事項２による訂正は、「ネガ型着色組成物」について、「画素形成用」とする限定を付加する訂正である。
　したがって、訂正事項２による訂正は、特許法第１２０条の５第２項ただし書第１号に掲げる事項を目的とするものといえる。
（３）訂正事項３、５〜７について
　訂正事項３による訂正は、請求項２及び請求項４の記載を引用していた請求項８の記載を、請求項２及び請求項４の記載を引用しないものとするものであり、訂正事項５による訂正は、請求項１及び請求項３の記載を直接又は間接的に引用していた請求項８の記載を、請求項１及び請求項３の記載を直接又は間接的に引用しないものとして新たな請求項１１とするものである。また、訂正事項６及び訂正事項７による訂正は、請求項１及び請求項３の記載を間接的に引用していた請求項９および請求項１０の記載を、請求項１及び請求項３の記載を引用しないものとして新たな請求項１２及び請求項１３とするものである。
　したがって、訂正事項３、５〜７による訂正は、特許法第１２０条第２項ただし書第４号に掲げる事項を目的とするものといえる。
（４）訂正事項４について
　訂正事項４による訂正は、「着色硬化膜」の選択肢から、「ブラックマトリックス」及び「ブラックスペーサー」を除くことにより、「着色硬化膜」の範囲を縮小するものである。
　したがって、訂正事項４による訂正は、特許法第１２０条の５第２項ただし書第１号に掲げる事項を目的とするものといえる。
４　新規事項の有無
（１）訂正事項１、４について
　本件訂正１による訂正は、請求項に記載した事項の記載表現を残したままで、請求項に係る発明に包含される一部の事項のみをその請求項に記載した事項から除外することを明示するものであり、本件訂正４による訂正は、択一形式で記載された選択肢の一部を単に削除するにとどまるものである。そうすると、本件訂正１及び本件訂正４による訂正は、いずれも、願書に添付した明細書、特許請求の範囲又は図面に記載した事項の範囲内の訂正であることは明らかである。
　したがって、訂正事項１及び訂正事項４による訂正は、特許法第１２０条の５第９項で準用する特許法第１２６条第５項に適合する。
（２）訂正事項２について
　本件特許の明細書の段落【００１２】における「本発明の着色組成物をカラーフィルタを構成する各色画素の形成に用いる場合、（Ａ）着色剤としては、輝度、コントラスト及び色純度の高い画素を容易に得られることから、有機顔料及び有機染料よりなる群から選択される１種以上を使用することが好ましい。」との記載に基づけば、訂正事項２による訂正が、願書に添付した明細書、特許請求の範囲又は図面に記載した事項の範囲内の訂正であることは明らかである。
　したがって、訂正事項２による訂正は、特許法第１２０条の５第９項で準用する特許法第１２６条第５項に適合する。
（３）訂正事項３、５〜７について
　訂正事項３による訂正は、請求項２及び請求項４の記載を引用しないものとするものであるから、新規事項を追加するものでないことは明らかである。また、訂正事項５〜７による訂正も、請求項１及び請求項３の記載を直接又は間接的に引用しないものとするものであるから、新規事項を追加するものでないことは明らかである。
　したがって、訂正事項３、５〜７による訂正は、特許法第１２０条の５第９項で準用する特許法第１２６条第５項に適合する。
５　特許請求の範囲の拡張・変更の存否
（１）訂正事項１について
　訂正事項１による訂正は、「（Ｂ）バインダー樹脂」の範囲を縮小するものであるから、実質上特許請求の範囲を拡張し、又は変更するものでないことは明らかである。
　したがって、訂正事項１による訂正は、特許法第１２０条の５第９項で準用する特許法第１２６条第６項に適合する。
（２）訂正事項２について
　訂正事項２による訂正は、「ネガ型着色組成物」について、「画素形成用」とする限定を付加する訂正であるから、実質上特許請求の範囲を拡張し、又は変更するものでないことは明らかである。
　したがって、訂正事項２による訂正は、特許法第１２０条の５第９項で準用する特許法第１２６条第６項に適合する。
（３）訂正事項３、５〜７について
　訂正事項３による訂正は、請求項２及び請求項４の記載を引用しないものとするものであり、訂正事項５〜７による訂正も、請求項１及び請求項３の記載を直接又は間接的に引用しないものとするものであるから、いずれも、実質上特許請求の範囲を拡張し、又は変更するものでないことは明らかである。
　したがって、訂正事項３、５〜７による訂正は、特許法第１２０条の５第９項で準用する特許法第１２６条第６項に適合する。
（４）訂正事項４について
　訂正事項４による訂正は、選択肢の一部を除くことにより、「着色硬化膜」の範囲を縮小するものであるから、実質上特許請求の範囲を拡張し、又は変更するものでないことは明らかである。
　したがって、訂正事項４による訂正は、特許法第１２０条の５第９項で準用する特許法第１２６条第６項に適合する。
第３　訂正後の本件発明
　本件訂正は、前記第２のとおり、認められることになったので、本件特許の請求項１〜１３に係る発明（以下、それぞれ、「本件特許発明１」〜「本件特許発明１３」という。）は、本件訂正請求による訂正後の特許請求の範囲の請求項１〜１３に記載された事項により特定される以下のとおりのものである。
「【請求項１】
（Ａ）着色剤、
（Ｂ）バインダー樹脂（但し、ポリイミド、ポリベンゾオキサゾール、ポリイミド前駆体及びポリベンゾオキサゾール前駆体を除く。）、
（Ｃ）ラジカル重合性化合物、
（Ｄ）光ラジカル発生剤、及び
（Ｅ）下記式（Ｅ−１）〜（Ｅ−３）及び（Ｅ−５）で表される化合物よりなる群から選択される少なくとも１種の化合物
を含有することを特徴とする、画素形成用ネガ型着色組成物
【化１】
〔式（Ｅ−１）〜（Ｅ−３）及び（Ｅ−５）中、
　Ｅ０は、それぞれ独立に、下記式（Ｅ０）；
　　　＊−（ＣＲII2）x−Ｏ−ＲI　　　　（Ｅ０）
（式（Ｅ０）中、
　ＲIは、水素原子又は炭素数１〜４のアルキル基であり、
　ＲIIは、それぞれ独立に、水素原子又は炭素数１〜４のアルキル基であり、
　ｘは、１又は２であり、
　「＊」は、芳香環に直接結合する結合手であることを表す。）
で表される基であり、
　Ｚは、それぞれ独立に、水酸基、炭素数１〜６のアルコキシ基、炭素数２〜８のアルコキシアルコキシ基又は炭素数２〜６のアシルオキシ基であり、
　Ｒは、それぞれ独立に、水素原子又は炭素数１〜６のアルキル基であり、
　Ａは、それぞれ独立に、単結合又は−ＣＲ2−（但し、Ｒは前記と同義である。）であり、
　ｃ１、ｃ２、ｄ１及びｄ２は、それぞれ独立に、０〜５の整数であり、但し、ｃ１＋ｄ１＝０〜５及びｃ２＋ｄ２＝０〜５の条件を満たし、かつｃ１及びｃ２のうちの少なくとも１つは０ではなく；
　ｅ１〜ｅ３及びｆ１〜ｆ３は、それぞれ独立に、０〜５の整数であり、但し、ｅ１＋ｆ１＝０〜５、ｅ２＋ｆ２＝０〜５及びｅ３＋ｆ３＝０〜５の条件を満たし、かつｅ１〜ｅ３のうちの少なくとも１つは０ではなく；
　ｇ１〜ｇ４及びｈ１〜ｈ４は、それぞれ独立に、０〜５の整数であり、但し、ｇ１＋ｈ１＝０〜５、ｇ２＋ｈ２＝０〜５、ｇ３＋ｈ３＝０〜５及びｇ４＋ｈ４＝０〜５の条件を満たし、かつｇ１〜ｇ４のうちの少なくとも１つは０ではなく；
　ｋ１、ｋ２、Ｌ１及びＬ２は、それぞれ独立に、０〜５の整数であり、
　ｋ３及びＬ３は、それぞれ独立に、０〜４の整数であり、但し、ｋ１＋Ｌ１＝０〜５、ｋ２＋Ｌ２＝０〜５、及びｋ３＋Ｌ３＝０〜４の条件を満たし、かつｋ１〜ｋ３のうちの少なくとも１つは０ではなく；
　ｍは、１〜５の整数である。
　但し、複数存在するＺのうちの少なくとも１つは、水酸基である。〕
【請求項２】
（Ａ）着色剤、
（Ｂ）バインダー樹脂、
（Ｃ）ラジカル重合性化合物、
（Ｄ）光ラジカル発生剤、及び
（Ｅ）下記式（Ｅ−１）〜（Ｅ−５）のそれぞれで表される化合物よりなる群から選択される少なくとも１種の化合物
を含有することを特徴とする、ネガ型着色組成物。
【化２】
【化３】
〔式（Ｅ−１）〜（Ｅ−５）中、
　Ｅ０は、それぞれ独立に、下記式（Ｅ０）；
　　　＊−（ＣＲII2）x−Ｏ−ＲI　　　（Ｅ０）
（式（Ｅ０）中、
　ＲIは、水素原子又は炭素数１〜４のアルキル基であり、
　ＲIIは、それぞれ独立に、水素原子又は炭素数１〜４のアルキル基であり、
　ｘは、１又は２であり、
　「＊」は、芳香環に直接結合する結合手であることを表す。）
で表される基であり、
　Ｚは、それぞれ独立に、炭素数１〜６のアルコキシ基、炭素数２〜８のアルコキシアルコキシ基又は炭素数２〜６のアシルオキシ基であり、
　Ｒは、それぞれ独立に、水素原子又は炭素数１〜６のアルキル基であり、
　Ａは、それぞれ独立に、単結合又は−ＣＲ2−（但し、Ｒは前記と同義である。）であり、
　ｃ１、ｃ２、ｄ１及びｄ２は、それぞれ独立に、０〜５の整数であり、但し、ｃ１＋ｄ１＝０〜５及びｃ２＋ｄ２＝０〜５の条件を満たし、かつｃ１及びｃ２のうちの少なくとも１つは０ではなく；
　ｅ１〜ｅ３及びｆ１〜ｆ３は、それぞれ独立に、０〜５の整数であり、但し、ｅ１＋ｆ１＝０〜５、ｅ２＋ｆ２＝０〜５及びｅ３＋ｆ３＝０〜５の条件を満たし、かつｅ１〜ｅ３のうちの少なくとも１つは０ではなく；
　ｇ１〜ｇ４及びｈ１〜ｈ４は、それぞれ独立に、０〜５の整数であり、但し、ｇ１＋ｈ１＝０〜５、ｇ２＋ｈ２＝０〜５、ｇ３＋ｈ３＝０〜５及びｇ４＋ｈ４＝０〜５の条件を満たし、かつｇ１〜ｇ４のうちの少なくとも１つは０ではなく；
　ｉ１〜ｉ３及びｊ１〜ｊ３は、それぞれ独立に、０〜５の整数であり、
　ｉ４及びｊ４は、それぞれ独立に、０〜４の整数であり、但し、ｉ１＋ｊ１＝０〜５、ｉ２＋ｊ２＝０〜５、ｉ３＋ｊ３＝０〜５、及びｉ４＋Ｊ４＝０〜４の条件を満たし、かつｉ１〜ｉ４のうちの少なくとも１つは０ではなく；
　ｋ１、ｋ２、Ｌ１及びＬ２は、それぞれ独立に、０〜５の整数であり、
　ｋ３及びＬ３は、それぞれ独立に、０〜４の整数であり、但し、ｋ１＋Ｌ１＝０〜５、ｋ２＋Ｌ２＝０〜５、及びｋ３＋Ｌ３＝０〜４の条件を満たし、かつｋ１〜ｋ３のうちの少なくとも１つは０ではなく；
　ｍは、１〜５の整数である。〕
【請求項３】
　前記（Ｅ）式（Ｅ−１）〜（Ｅ−３）及び（Ｅ−５）で表される化合物の含有割合が（Ｂ）バインダー樹脂１００質量部に対して０．１〜５０質量部である、請求項１に記載のネガ型着色組成物。
【請求項４】
　前記（Ｅ）式（Ｅ−１）〜（Ｅ−５）で表される化合物の含有割合が（Ｂ）バインダー樹脂１００質量部に対して０．１〜５０質量部である、請求項２に記載のネガ型着色組成物。
【請求項５】
　前記（Ｄ）光ラジカル発生剤がＯ−アシルオキシム系化合物を含むものである、請求項１〜４のいずれか一項に記載のネガ型着色組成物。
【請求項６】
　前記（Ａ）着色剤の含有割合が、着色組成物の固形分の合計を基準として１５〜４５質量％である、請求項１〜５のいずれか一項に記載のネガ型着色組成物。
【請求項７】
　前記（Ａ）着色剤が染料を含むものである、請求項１〜６のいずれか一項に記載のネガ型着色組成物。
【請求項８】
　請求項１、３、５〜７のいずれか一項に記載のネガ型着色組成物を用いて形成されたことを特徴とする、着色硬化膜。
【請求項９】
　画素である、請求項８に記載の着色硬化膜。
【請求項１０】
　請求項８又は９に記載の着色硬化膜を具備することを特徴とする、表示素子。
【請求項１１】
　請求項２、４〜７のいずれか一項に記載のネガ型着色組成物を用いて形成されたことを特徴とする、着色硬化膜。
【請求項１２】
　画素、ブラックマトリックス又はブラックスペーサーである、請求項１１に記載の着色硬化膜。
【請求項１３】
　請求項１１又は１２に記載の着色硬化膜を具備することを特徴とする、表示素子。」
第４　取消理由通知に記載した取消理由
１　取消理由の概要
　令和２年１月２０日付けで通知した取消理由の概要は以下のとおりである。
（１）理由１（新規性）
　本件特許の請求項１、３、５、６に係る発明は、先の出願前に、日本国内または外国において電気通信回線を通じて公衆に利用可能となった甲第１号証に記載された発明であって、特許法第２９条第１項第３号に該当し、特許を受けることができないから、その発明に係る特許は取り消すべきものである。
　また、本件特許の請求項１、３、７に係る発明は、先の出願前に、日本国内または外国において電気通信回線を通じて公衆に利用可能となった甲第２号証に記載された発明であって、特許法第２９条第１項第３号に該当し、特許を受けることができないから、その発明に係る特許は取り消すべきものである。
（２）理由２（進歩性）
　本件特許の請求項１、３、５〜１０に係る発明は、先の出願前に、日本国内または外国において頒布された刊行物である甲第３号証、甲第４号証に記載された発明、電気通信回線を通じて公衆に利用可能となった甲第１号証、甲第２号証、甲第５号証に記載された発明に基づいて、先の出願前にその発明の属する技術の分野における通常の知識を有する者が容易に発明をすることができたものであって、特許法第２９条第２項の規定により特許を受けることができないから、その発明に係る特許は取り消すべきものである。
　　　　　記　　　（引用文献等については引用文献等一覧参照）
＜引用文献等一覧＞
甲第１号証：国際公開第２０１０／０８７２３８号
甲第２号証：国際公開第２００６／０９８２９１号
甲第３号証：国際公開第２００４／１０９４０３号
甲第４号証：特開２０１１−１８０４７２号公報
甲第５号証：国際公開第２０１１／０６７９９８号
（当合議体注：甲第１号証〜甲第４号証は主引用例であり、甲第５号証は請求項６についての副引用例である。）
２　当審の判断
（１）甲号証の記載事項及び甲号証に記載された発明
ア　甲第１号証の記載事項
　甲第１号証（国際公開第２０１０／０８７２３８号）には、以下の記載事項がある。なお、合議体が発明の認定等に用いた箇所に下線を付した。他の甲号証についても同様である。
（ア）「技術分野
[0001]　本発明は、樹脂組成物に関する。さらに詳しくは、半導体素子の表面保護膜や層間絶縁膜、有機エレクトロルミネッセンス（Ｅｌｅｃｔｒｏｌｕｍｉｎｅｓｃｅｎｃｅ：以下ＥＬと記す）素子の絶縁層、有機ＥＬ素子を用いた表示装置の駆動用薄膜トランジスタ（Ｔｈｉｎ　Ｆｉｌｍ　Ｔｒａｎｓｉｓｔｏｒ：以下ＴＦＴと記す）基板の平坦化膜、回路基板の配線保護絶縁膜、固体撮像素子のオンチップマイクロレンズや各種ディスプレイ・固体撮像素子用平坦化膜、回路基板用ソルダーレジストなどの用途に適した樹脂組成物に関する。
　　　　　　　　　　　　　　　（中略）
発明が解決しようとする課題
[0005]　発色性化合物は、それ自体が熱により分子内構造変化を起こして、特定波長領域に吸収を発現するものである。最近では、さらに汎用性を高めるため、発色性化合物だけでなく、他の手段によって露光波長域に吸収を発現できる樹脂組成物が望まれている。そこで本発明は、特定の化合物の組み合わせにより、硬化前の樹脂膜の透過率を維持しながら、硬化膜の可視光領域における透過率を低減することができる樹脂組成物を提供することを目的とする。
課題を解決するための手段
[0006]　
すなわち本発明は、（ａ）ポリイミド、ポリベンゾオキサゾール、ポリイミド前駆体またはポリベンゾオキサゾール前駆体、（ｂ）１，５−ジヒドロキシナフタレン、１，６−ジヒドロキシナフタレン、１，７−ジヒドロキシナフタレンまたは２，３−ジヒドロキシナフタレンおよび（ｃ）下記一般式（１）で表される構造を有する熱架橋剤または下記一般式（２）で表される基を有する熱架橋剤を含有することを特徴とする樹脂組成物である。
　　　　　　　　　　　　　　　（中略）
発明の効果
[0010]　本発明によれば、硬化前の樹脂膜の透過率を維持しながら、硬化膜の可視光領域における透過率を低減させることのできる樹脂組成物を得ることができる。」
（イ）「発明を実施するための形態
[0012]　本発明の樹脂組成物は、（ａ）ポリイミド、ポリベンゾオキサゾール、ポリイミド前駆体またはポリベンゾオキサゾール前駆体、（ｂ）１，５−ジヒドロキシナフタレン、１，６−ジヒドロキシナフタレン、１，７−ジヒドロキシナフタレンまたは２，３−ジヒドロキシナフタレンおよび（ｃ）前記一般式（１）で表される構造を有する熱架橋剤または前記一般式（２）で表される基を有する熱架橋剤を含有する。（ａ）成分の樹脂に対して（ｂ）成分と（ｃ）成分を組み合わせることにより、硬化膜を４００〜４５０ｎｍにおいて発色させ、可視光領域における透過率を大幅に低減することができる。（ａ）〜（ｃ）の３つの成分のうちいずれが欠けても、目的とする４００〜４５０ｎｍにおける発色は困難である。以下に、各成分について説明する。
[0013]　本発明の樹脂組成物は、（ａ）ポリイミド、ポリベンゾオキサゾール、ポリイミド前駆体またはポリベンゾオキサゾール前駆体を含有する。これらを２種以上含有してもよいし、これらの２種以上の繰り返し単位を有する共重合体を含有してもよい。
　　　　　　　　　　　　　　　（中略）
[0041]　
本発明の樹脂組成物は、（ｂ）１，５−ジヒドロキシナフタレン、１，６−ジヒドロキシナフタレン、１，７−ジヒドロキシナフタレンまたは２，３−ジヒドロキシナフタレンを含有する。
また、架橋反応形成後にπ電子の共役が２方向以上に広がり着色しやすいことから、後述する（ｃ）熱架橋剤と組み合わせることにより、硬化膜の可視光領域における透過率を大幅に低減することができる。このような効果は、水酸基を１，５−位、１，６−位、１，７−位または２，３−位に有する場合に特に顕著となる。
　　　　　　　　　　　　　　　（中略）
[0046]　本発明の樹脂組成物は、（ｃ）下記一般式（１）で表される構造を有する熱架橋剤または下記一般式（２）で表される基を有する熱架橋剤を含有する。これらを２種以上含有してもよい。（ｃ）成分の熱架橋剤は、（ａ）ポリイミド、ポリベンゾオキサゾール、ポリイミド前駆体またはポリベンゾオキサゾール前駆体と（ｂ）１，５−ジヒドロキシナフタレン、１，６−ジヒドロキシナフタレン、１，７−ジヒドロキシナフタレンまたは２，３−ジヒドロキシナフタレンのそれぞれに架橋し、（ａ）（ｂ）（ｃ）の３成分をつなぎ合わせることで可視光領域の透過率を大幅に低減することができる。また、架橋反応により硬化膜の耐薬品性を高めることができる。
[0047][化6]
[0048]　上記一般式（１）中、Ｒは２〜４価の連結基を示す。Ｒ１は炭素数１〜２０の１価の有機基、Ｃｌ、Ｂｒ、ＩまたはＦを示す。炭素数１〜２０の１価の有機基としては、メチル基、エチル基、プロピル基、ブチル基、ペンチル基、ヘキシル基、シクロペンチル基、シクロヘキシル基などの炭素数１〜６の１価の炭化水素基が好ましい。Ｒ２およびＲ３は、ＣＨ２ＯＲ５（Ｒ５は水素原子または炭素数１〜６の１価の炭化水素基）を示す。Ｒ４は水素原子、メチル基またはエチル基を示す。ｓは０〜２の整数、ｕは２〜４の整数を示す。複数のＲ１〜Ｒ４はそれぞれ同じでも異なってもよい。連結基Ｒの例を下に示す。
　　　　　　　　　　　　　　　（中略）
[0051]　−Ｎ（ＣＨ２ＯＲ６）ｔ（Ｈ）ｖ　　（２）
　上記一般式（２）中、Ｒ６は水素原子または炭素数１〜６の１価の炭化水素基を示す。ｔは１または２、ｖは０または１を示す。ただし、ｔ＋ｖは１または２である。
[0052]　上記一般式（１）中、Ｒ２およびＲ３は、熱架橋基であるＣＨ２ＯＲ５（Ｒ５は水素原子または炭素数１〜６の１価の炭化水素基）を表している。適度な反応性を残し、保存安定性に優れることから、Ｒ５は炭素数１〜４の１価の炭化水素基が好ましい。また、光酸発生剤や光重合開始剤などを含む感光性樹脂組成物においては、Ｒ５はメチル基またはエチル基がより好ましい。
　　　　　　　　　　　　　　　（中略）
[0055]　一般式（１）で表される構造を有する熱架橋剤の好ましい例を下記に示す。
[0056]
[化8]
[0057]
[化9]
　　　　　　　　　　　　　　　（中略）
[0062]　本発明の樹脂組成物は、さらに（ｄ）光酸発生剤や、（ｅ）光重合開始剤および（ｆ）エチレン性不飽和結合を２個以上有する化合物を含有してもよく、ポジ型やネガ型の感光性を付与することができる。
　　　　　　　　　　　　　　　（中略）
[0070]　
（ｅ）光重合開始剤としては、
１，２−オクタンジオン−１−［４−（フェニルチオ）−２−（Ｏ−ベンゾイルオキシム）］、エタノン，１−［９−エチル−６−（２−メチルベンゾイル）−９Ｈ−カルバゾール−３−イル］−，１−（Ｏ−アセチルオキシム）、
などが挙げられる。
　　　　　　　　　　　　　　　（中略）
[0072]　
（ｆ）エチレン性不飽和結合を２個以上有する化合物
トリメチロールプロパントリアクリレート
エトキシ化ビスフェノールＡジメタクリレート
　　　　　　　　　　　　　　　（中略）
[0087]　
本発明の樹脂組成物には、
３５０ｎｍ以上５００ｎｍ未満に吸収極大を持たず５００ｎｍ以上７５０ｎｍ以下に吸収極大を有する有機顔料または染料を含有することができる。
　　　　　　　　　　　　　　　（中略）
[0103]　本発明の樹脂組成物を硬化させて得られる硬化膜は、配線の絶縁膜や保護膜として好適に用いられる。例えば、ポリイミド、セラミックスなどのフィルムや基板の上に銅、アルミなどで配線を形成するプリンと基板における配線の絶縁膜や保護膜の用途、配線を部分的に半田付けするための保護膜の用途などが挙げられる。また、樹脂組成物が導電性フィラーを含有する場合には、配線材料として使用することもできる。
[0104]　また、本発明の樹脂組成物を硬化させて得られる硬化膜は、ＴＦＴが形成された基板、平坦化膜、絶縁層および表示素子をこの順に有する表示装置の平坦化膜や絶縁層として、好適に用いられる。
　　　　　　　　　　　　　　　（中略）
[0105]　また、本発明の樹脂組成物を硬化させて得られる硬化膜は、ＴＦＴが形成された基板、絶縁層および表示素子をこの順に有する表示装置の絶縁層として、好適に用いられる。
　　　　　　　　　　　　　　　（中略）
[0107]　さらに、本発明の樹脂組成物を硬化させて得られる硬化膜は、ＬＳＩなど半導体素子の表面保護膜、層間絶縁膜、デバイスをパッケージに封入する際の接着剤やアンダーフィル剤、銅のマイグレーションを防ぐキャップ剤、固体撮像素子のオンチップマイクロレンズや各種ディスプレイ・固体撮像素子用平坦化膜などの用途に好ましく用いることができる。」
（ウ）「実施例
[0108]　以下実施例等をあげて本発明を説明するが、本発明はこれらの例によって限定されるものではない。なお、実施例中の樹脂組成物の評価は以下の方法により行った。
　　　　　　　　　　　　　　　（中略）
[0119]　合成例３　アルコキシメチル基含有化合物（Ａ−１）の合成
　（１）１，１，１−トリス（４−ヒドロキシフェニル）エタン（本州化学工業（株）製、ＴｒｉｓＰ−ＨＡＰ）１０３．２ｇ（０．４モル）を、水酸化ナトリウム８０ｇ（２．０モル）を純水８００ｇに溶解させた溶液に溶解させた。完全に溶解させた後、２０〜２５℃で３６〜３８重量％のホルマリン水溶液６８６ｇを２時間かけて滴下した。その後２０〜２５℃で１７時間撹拌した。これに硫酸９８ｇと水５５２ｇを加えて中和を行い、そのまま２日間放置した。放置後に溶液に生じた針状の白色結晶をろ過で集め、水１００ｍＬで洗浄した。この白色結晶を５０℃で４８時間真空乾燥した。乾燥した白色結晶を島津製作所（株）製の高速液体クロマトグラフィーで、カラムにＯＤＳを、展開溶媒にアセトニトリル／水＝７０／３０を用い、２５４ｎｍで分析したところ、出発原料は完全に消失し、純度９２％であることがわかった。さらに、重溶媒にＤＭＳＯ−ｄ６を用いてＮＭＲ（日本電子（株）製、ＧＸ−２７０）により分析したところ、ヘキサメチロール化したＴｒｉｓＰ−ＨＡＰであることがわかった。
[0120]　（２）次に、このようにして得た化合物をメタノール３００ｍＬに溶解させ、硫酸２ｇを加えて室温で２４時間撹拌した。この溶液にアニオン型イオン交換樹脂（Ｒｏｈｍ　ａｎｄ　Ｈａａｓ社製、アンバーリストＩＲＡ９６ＳＢ）１５ｇを加え１時間撹拌し、濾過によりイオン交換樹脂を除いた。その後、乳酸エチル５００ｍＬを加え、ロータリーエバポレーターでメタノールを除き、乳酸エチル溶液にした。この溶液を室温で２日間放置したところ、白色結晶が生じた。
　　　　　　　　　　　　　　　（中略）
[0125]　合成例５　アルコキシメチル基含有化合物（Ａ−３）の合成
（１）合成例３（１）と同様にして、純度９２％のヘキサメチロール化したＴｒｉｓＰ−ＨＡＰを得た。
[0126]　（２）次に、メタノール３００ｍＬのかわりにエタノール３００ｍＬを用いた以外は合成例３（２）と同様にして、白色結晶を得た。得られた白色結晶を高速液体クロマトグラフィー法により分析したところ、下記式で表される、純度９８％のＴｒｉｓＰ−ＨＡＰのエトキシメチル化合物（
アルコキシメチル基含有化合物（Ａ−３）
[0127]
[化19]
　　　　　　　　　　　　　　　（中略）
[0129]　実施例、比較例で使用したその他の熱架橋剤および酸発生剤は以下のとおりである。
[0130]
[化20]
[0131]　実施例１
　乾燥窒素気流下、ＢＡＨＦ３２．９ｇ（０．０９モル）をＮ−メチルピロリドン（ＮＭＰ）５００ｇに溶解させた。ここに３，３’，４，４’−ジフェニルエーテルテトラカルボン酸二無水物（マナック（株）製、ＯＤＰＡ）３１．０ｇ（０．１モル）をＮＭＰ５０ｇとともに加えて、３０℃で２時間撹拌した。その後、３−アミノフェノール（東京化成（株）製）２．１８ｇ（０．０２モル）を加え、４０℃で２時間撹拌を続けた。さらにピリジン（東京化成（株）製）５ｇをトルエン（東京化成（株）製３０ｇ）に希釈して、溶液に加え、冷却管を付け系外に水をトルエンとともに共沸で除去しながら溶液の温度を１２０℃にして２時間、さらに１８０℃で２時間反応させた。この溶液の温度を室温まで低下させ、水３Ｌに溶液を投入し、白色の粉体を得た。この粉体をろ過で集め、さらに水で３回洗浄を行った。洗浄後、白色粉体を５０℃の真空乾燥機で７２時間乾燥させ、ポリイミドを得た。
　　　　　　　　　　　　　　　（中略）
[0151]　実施例１１
　実施例１で得た
ポリイミド１０ｇに、１，７−ジヒドロキシナフタレン５ｇ、
アルコキシメチル基含有化合物（Ａ−３）４ｇ、エチレンオキサイド変性ビスフェノールＡジメタクリレート（新中村化学工業（株）製、ＮＫエステルＢＰＥ−１００）２ｇ、トリメチロールプロパントリアクリレート０．５ｇ、１，２−オクタンジオン−１−［４−（フェニルチオ）−２−（Ｏ−ベンゾイルオキシム）］（チバ・スペシャルティ・ケミカルズ（株）製）０．１ｇ、ＥＬ２０ｇとＧＢＬ２０ｇを加えてネガ型感光性ポリイミド樹脂組成物のワニスを得た。
[0152]　実施例１〜１１および比較例１〜６の組成と評価結果を表１〜３に示す。
　　　　　　　　　　　　　　　（中略）
[0154]
[表2]
」
（エ）「請求の範囲
[請求項1]
（ａ）ポリイミド、ポリベンゾオキサゾール、ポリイミド前駆体またはポリベンゾオキサゾール前駆体、（ｂ）１，５−ジヒドロキシナフタレン、１，６−ジヒドロキシナフタレン、１，７−ジヒドロキシナフタレンまたは２，３−ジヒドロキシナフタレンおよび（ｃ）下記一般式（１）で表される構造を有する熱架橋剤
を含有する樹脂組成物。
[化1]
（上記一般式（１）中、Ｒは２〜４価の連結基を示す。Ｒ１は炭素数１〜２０の１価の有機基、Ｃｌ、Ｂｒ、ＩまたはＦを示す。Ｒ２およびＲ３は、ＣＨ２ＯＲ５（Ｒ５は水素原子または炭素数１〜６の１価の炭化水素基）を示す。Ｒ４は水素原子、メチル基またはエチル基を示す。ｓは０〜２の整数、ｕは２〜４の整数を示す。）
　　−Ｎ（ＣＨ２ＯＲ６）ｔ（Ｈ）ｖ　　（２）
（上記一般式（２）中、Ｒ６は水素原子または炭素数１〜６の１価の炭化水素基を示す。ｔは１または２、ｖは０または１を示す。ただし、ｔ＋ｖは１または２である。）
　　　　　　　　　　　　　　　（中略）
[請求項3]請求項１記載の樹脂組成物に、さらに
（ｅ）光重合開始剤および（ｆ）エチレン性不飽和結合を２個以上有する化合物を含有するネガ型感光性樹脂組成物。
　　　　　　　　　　　　　　　（中略）
[請求項5]
薄膜トランジスタが形成された基板、請求項１〜４のいずれか記載の樹脂組成物を硬化させて得られる平坦化膜および／または絶縁層、および表示素子をこの順に有する表示装置。
イ　甲第１号証に記載された発明
（ア）甲１−１発明
　甲第１号証の実施例１１（段落[0151]等）に基づけば、甲第１号証には、次の発明（以下、「甲１−１発明」という。）が記載されていると認められる。
「ポリイミド１０ｇに、１，７−ジヒドロキシナフタレン５ｇ、以下のアルコキシメチル基含有化合物（Ａ−３）４ｇ、エチレンオキサイド変性ビスフェノールＡジメタクリレート（新中村化学工業（株）製、ＮＫエステルＢＰＥ−１００）２ｇ、トリメチロールプロパントリアクリレート０．５ｇ、１，２−オクタンジオン−１−［４−（フェニルチオ）−２−（Ｏ−ベンゾイルオキシム）］チバ・スペシャルティ・ケミカルズ（株）製）０．１ｇ、乳酸エチル（ＥＬ）２０ｇとガンマブチロラクトン（ＧＢＬ）２０ｇを加えて得たネガ型感光性ポリイミド樹脂組成物のワニス。
アルコキシメチル基含有化合物（Ａ−３）
」
（イ）甲１−２発明
　甲第１号証の特許請求の範囲の請求項１及び請求項３の記載に基づけば、甲１号証には、熱架橋剤として一般式（１）で表される構造を有する熱架橋剤を選択した請求項３に係る発明として、次の発明（以下、「甲１−２発明」という。）が記載されていると認められる。
「（ａ）ポリイミド、ポリベンゾオキサゾール、ポリイミド前駆体またはポリベンゾオキサゾール前駆体、（ｂ）１，５−ジヒドロキシナフタレン、１，６−ジヒドロキシナフタレン、１，７−ジヒドロキシナフタレンまたは２，３−ジヒドロキシナフタレンおよび（ｃ）下記一般式（１）で表される構造を有する熱架橋剤、（ｅ）光重合開始剤および（ｆ）エチレン性不飽和結合を２個以上有する化合物を含有するネガ型感光性樹脂組成物。
［化１］
（上記一般式（１）中、Ｒは２〜４価の連結基を示す。Ｒ１は炭素数１〜２０の１価の有機基、Ｃｌ、Ｂｒ、ＩまたはＦを示す。Ｒ２およびＲ３は、ＣＨ２ＯＲ５（Ｒ５は水素原子または炭素数１〜６の１価の炭化水素基）を示す。Ｒ４は水素原子、メチル基またはエチル基を示す。ｓは０〜２の整数、ｕは２〜４の整数を示す。）」
ウ　甲第２号証の記載事項
　甲第２号証（国際公開第２００６／０９８２９１号）には、以下の記載事項がある。
（ア）「技術分野
[0001]　本発明は、半導体素子の表面保護膜、層間絶縁膜、有機電界発光素子の絶縁層、回路基板の配線保護絶縁膜などに適した感光性樹脂組成物に関するものである。さらに詳しくは、露光前はアルカリ水溶液に容易に溶解し、露光するとアルカリ水溶液に不溶となるネガ型の感光性樹脂組成物に関する。
　　　　　　　　　　　　　　　（中略）
発明が解決しょうとする課題
[0006]　本発明は、アルカリ現像可能で、優れた耐熱性、強度および伸度を有するポリイミド膜を形成することのできる感光性樹脂組成物を提供することを目的とする。
課題を解決するための手段
[0007]　本発明は、
（a)主鎖末端に、カルボキシル基、フェノール性水酸基、スルホン酸基およびチオール基からなる群より選ばれる少なくとも一つの基を有するポリイミド、(b1)一般式（1)で表される不飽和結合含有重合性化合物および(c)光重合開始剤を含有する感光性樹脂組成物である。
[0008] [化1]
[0009] (式中、Ｒ１は少なくとも一つ以上の芳香環を有する１〜３価の有機基を表し、Ｒ２〜Ｒ４は不飽和結合を有する重合性基を表し、Ｒ５〜Ｒ７は２価の有機基を表す。Ｒ２〜Ｒ４およびＲ５〜Ｒ７はそれぞれ同じでも異なっていてもよい。また、ｏ、ｐ、ｑは０〜１の整数を表し、ｒ、ｓ、ｔはそれぞれ独立に１〜１０の整数を表す。ただしｏ＋ｐ＋ｑ≧である。)
発明の効果
[0010]　本発明によれば、アルカリ水溶液で現像可能であり、高温加熱処理によりポリマーをイミド化する必要がなく、かつ、パターン加工性に優れた感光性樹脂組成物が得られる。また、この感光性樹脂組成物を用いて、優れた耐熱性、強度および伸度を有する耐熱性樹脂組成物被膜を形成することができる。さらに、脂環式炭化水素基を有する不飽和結合含有重合性化合物を組み合わせることにより、高解像度なネガ型の感光性樹脂組成物を得ることができる。」
（イ）「発明を実施するための最良の形態
[0011]　本発明の感光性樹脂組成物は、(a)主鎖末端に、カルボキシル基、フェノール性水酸基、スルホン酸基およびチオール基からなる群より選ばれる少なくとも一つの基を有するポリイミド、(b1)一般式(1)で表される不飽和結合含有重合性化合物および(c)光重合開始剤を含有する。この感光性樹脂組成物は、露光前はアルカリ現像液に容易に溶解するが、露光後はアルカリ現像液に不溶になるために、現像による膜減りの少ないパターンを形成することができる。また、この感光性樹脂組成物は、ポリイミドを含有するため、ポリイミド前駆体を含有する樹脂組成物と比較して、加熱あるいは適当な触媒により、ポリイミド前駆体を閉環反応によりポリイミドに転換する必要がない。それ故、この感光性樹脂組成物は、高温処理が不要であり、かつ、イミド閉環反応による硬化収縮起因のストレスが小さいので、キュア時の熱収縮性およびクラック耐性が向上する。さらに、この感光性樹脂組成物は、キュア後のポリイミド膜のストレス耐性に優れるので、ポリイミド前駆体を含有する樹脂組成物よりも容易に厚膜を形成することができる。
　　　　　　　　　　　　　　　（中略）
[0076]　本発明の感光性樹脂組成物は、さらに(d)熱架橋性化合物を含有することが好ましい。(d)熱架橋性化合物を含有することで、熱処理時に熱架橋反応が起きるため、収縮率を小さくすることができる。(d)の熱架橋性化合物の例としては、一般式(6)で表される熱架橋性基を有する化合物、およびべンゾオキサジン化合物があげられる。
[0077]　[化12]
[0078](式中、Ｒ１３は水素原子、炭素数１〜２０のアルキル基、炭素数４〜２０の脂環式炭化水素基またはＲ１４ＣＯ基を表す。また、Ｒ１４は、炭素数１〜２０のアルキル基を表す。）熱架橋性基を有する化合物としては、熱架橋性基を少なくとも２つ含有するものが好ましい。
　　　　　　　　　　　　　　　（中略）
[0079]　下記に本発明で使用するのに特に好ましい代表的な熱架橋性化合物の構造を示した。
[0080]　[化13]
[0081]　[化14]
　　　　　　　　　　　　　　　（中略）
[0085]　また、本発明の感光性樹脂組成物は(e)着色剤をさらに含有することもできる。着色剤を含有することで、有機電界発光素子の絶縁層に用いた場合は、発光エリアからの迷光を防止する作用があり、回路基板用のソルダーレジストに用いた場合は、基板上の回路配線を隠す目隠しの作用がある。
　　　　　　　　　　　　　　　（中略）
[0117]　本発明の感光性樹脂組成物により形成した耐熱性樹脂被膜は、半導体のパッシベーション膜、半導体素子の保護膜、高密度実装用多層配線の層間絶縁膜、回路基板の配線保護絶縁膜、有機電界発光素子を用いた表示装置の基板上の電極の保護絶縁膜などの用途に用いることができる。」
（ウ）「実施例
[0118]　以下、実施例をあげて本発明を説明するが、本発明はこれらの例によって限定されるものではない。なお、実施例中の感光性樹脂組成物の評価は以下の方法により行った。
　　　　　　　　　　　　　　　（中略）
[0137]　各実施例、比較例に使用した熱架橋性化合物剤、フェノール性水酸基を有する化合物および着色剤を下記に示した。
[0138][化19]
[0139]　各実施例および比較例に使用した重合性化合物を下記に示した。
[0140][化20]
　　　　　　　　　　　　　　　（中略）
[0144]　実施例４
　乾燥窒素気流下、２，２−ビス（３−アミノ−４−ヒドロキシフェニル）ヘキサフルオロプロパン（ＢＡＨＦ）３０．０３ｇ（０．０８２モル）、１，３−ビス（３−アミノプロピル）テトラメチルジシロキサン１．２４ｇ（０．００５モル）、末端封止剤として、３−ヒドロキシフタル酸無水物（東京化成工業(株)製）４．１ｇ（０．０２５モル）をＮ−メチル−２−ピロリドン(ＮＭＰ)１００ｇに溶解させた。ここにビス（３，４−ジカルボキシフェニル）エーテル二無水物３１．０２ｇ（０．１モル）をＮＭＰ３０ｇとともに加えて、２０℃で１時間攪拌し、次いで５０℃で４時間攪拌した。その後、１８０℃で５時間攪拌した。攪拌終了後、溶液を水３Ｌに投入して白色沈殿を得た。この沈殿をろ過で集めて、水で３回洗浄した後、２００℃の真空乾燥機で５時間乾燥した。得られたポリマー粉体を、赤外吸収スペクトルで測定したところ、
１７８０ｃｍ−１付近、１３７７ｃｍ−１付近にポリイミドに起因するイミド構造の吸収ピークが検出された。
　　　　　　　　　　　　　　　（中略）
[0145]　実施例５
　
実施例４で得られたポリマー粉体１０ｇ、光重合開始剤の２−ベンジル−２−ジメチルアミノ１−１（４−モルフォリノフェニル）−ブタン−１−オン　３ｇ、熱架橋性化合物のＨＭＯＭ−ＴＰＨＡＰ（商品名、本州化学（株）製）１．５ｇ、着色剤のＯＩＬ　ＢＬＵＥ　２Ｎ（商品名、オリエント化学工業(株)製）０．１ｇ、着色剤のＣＶＬ（商品名、保土谷化学工業(株)製）０．２ｇ、ＰＢ−４ＥＡ（商品名、共栄社(株)製、不飽和結合含有重合性化合物）１ｇおよびイソボルニルアクリレート（不飽和結合含有重合性化合物）４ｇを乳酸エチル１３ｇに溶解させてネガ型感光性ポリイミド組成物のワニスＥを得た。
　　　　　　　　　　　　　　　（中略）
[0
155]　実施例１５
　乾燥窒素気流下、２，２−ビス(３−アミノ−−４−ヒドロキシフェニル）へキサフルオロプロパン（ＢＡＨＦ）３０．０３ｇ（０．０８２モル）、１，３−ビス（３−アミノプロピル）テトラメチルジシロキサン１．２４ｇ（０．００５モル）および末端封止剤として、３−アミノフェノール（東京化成工業(株)製）２．７３ｇ（０．０２５モル）をＮ−メチル−２−ピロリドン（ＮＭＰ）１００ｇに溶解させた。ここにビス（３，４−ジカルボキシフェニル）エーテル二無水物３１．０２ｇ（０．１０モル）をＮＭＰ３０ｇとともに加えて、２０℃で１時間攪拌し、次いで５０℃で４時間攪拌した。その後、Ｎ，Ｎ−ジメチルホルムアミドジメチルアセタール１５．１９ｇ（０．１２７モル）をＮＭＰ４ｇで希釈した溶液を１０分かけて滴下した。滴下後、８０℃で７時間攪拌した。反応終了後、溶液を水２Ｌに投入して、ポリマー粉体の沈殿をろ過で得た。
得られたポリマー粉体を、赤外吸収スぺクトルで測定したところ、１７８０ｃｍ−１付近、１３７７ｃｍ−１付近にポリイミドに起因するイミド構造の吸収ピークが検出された。
次に、このポリマー粉体１０ｇ、実施例５で得られたポリマー粉体５ｇ、光重合開始剤の１，２−オクタンジオン−１−［４−（フェニルチオ）フェニル］−２−（ｏ−ベンゾイルオキシム）０．４ｇ、熱架橋性化合物のＨＭＯＭ−ＴＰＨＡＰ（商品名、本州化学工業(株)製）１．５ｇ、ＢＩＲ−ＰＣ（商品名、旭有機材工業(株)製）１．５ｇ、エポキシエステル３０００Ａ（商品名、共栄社(株)製、不飽和結合含有重合性化合物）７ｇおよびイソボルニルアクリレート（不飽和結合含有重合性化合物）３ｇをプロピレングリコールモノメチルエーテル１０ｇに溶解させ、ネガ型感光性ポリイミド組成物のワニスＯを得た。
　　　　　　　　　　　　　　　（中略）
[0166]　実施例１〜１５、比較例１〜９における感光性樹脂組成物の組成について以下の表１〜３に示した。
　　　　　　　　　　　　　　　（中略）
[0167]　[表1]
　　　　　　　　　　　　　　　（中略）
」
（エ）「　　　　　　　　　　　請求の範囲
[1]
(a)主鎖末端に、カルボキシル基、フェノール性水酸基、スルホン酸基およびチオール基からなる群より選ばれる少なくとも一つの基を有するポリイミド、(b1)一般式（１）で表される不飽和結合含有重合性化合物および (c)光重合開始剤を含有する感光性樹脂組成物。
[化1]
(式中、Ｒ１は少なくとも一つの芳香環を有する１〜３価の有機基を表し、Ｒ２〜Ｒ４は不飽和結合を有する重合性基を表し、Ｒ５〜Ｒ７は２価の有機基を表す。Ｒ２〜Ｒ４およびＲ５〜Ｒ７はそれぞれ同じでも異なっていてもよい。また、ｏ、ｐおよびｑは０〜１の整数を表し、ｒ、ｓおよびｔはそれぞれ独立に１〜１０の整数を表す。ただしｏ＋ｐ＋ｑ≧１である。）
　　　　　　　　　　　　　　　（中略）
[3](d)熱架橋性化合物をさらに含有する請求項１または２記載の感光性樹脂組成物。
　　　　　　　　　　　　　　　（中略）
[6]
(d)成分の熱架橋性化合物が、一般式（６）で表される有機基を含有する請求項３記載の感光性樹脂組成物。
[化3]
（式中、Ｒ１３は水素原子、炭素数１〜２０のアルキル基、炭素数４〜２０の脂環式炭化水素基またはＲ１４ＣＯ基を表す。また、Ｒ１４は、炭素数１〜２０のアルキル基を表す。）
エ　甲第２号証に記載された発明
（ア）甲２−１発明
　甲第２号証の実施例５（記載事項（ウ）段落[0145]等）に基づけば、甲２号証には、次の発明（以下、「甲２−１発明」という。）が記載されていると認められる。
「１７８０ｃｍ−１付近、１３７７ｃｍ−１付近にポリイミドに起因するイミド構造の吸収ピークが検出されるポリマー粉体１０ｇ、光重合開始剤の２−ベンジル−２−ジメチルアミノ−１−(４−モルフォリノフェニル）−ブタン−1−オン　３ｇ、熱架橋性化合物のＨＭＯＭ−ＴＰＨＡＰ(商品名、本州化学（株）製）１．５ｇ、着色剤のＯＩＬ　ＢＬＵＥ　２Ｎ(商品名、オリエント化学工業 (株)製)０．１ｇ、着色剤のＣＶＬ(商品名、保土谷化学工業 (株)製)０．２ｇ、ＢＰ−４ＥＡ(商品名、共栄社(株)製、不飽和結合含有重合性化合物）１ｇおよびイソボルニルアクリレート（不飽和結合含有重合性化合物)４ｇを乳酸エチル１３ｇに溶解させて得たネガ型感光性ポリイミド組成物のワニスＥ。
」
（イ）甲２−２発明
　甲第２号証の実施例１５（記載事項（ウ）段落[0155]等）に基づけば、甲２号証には、次の発明（以下、「甲２−２発明」という。）が記載されていると認められる。
「乾燥窒素気流下、２，２−ビス（３−アミノ−４−ヒドロキシフェニル）へキサフルオロプロパン（ＢＡＨＦ）３０．０３ｇ（０．０８２モル）、１，３−ビス（３−アミノプロピル）テトラメチルジシロキサン１．２４ｇ（０．００５モル）および末端封止剤として、３−アミノフェノール（東京化成工業（株）製）２．７３ｇ（０．０２５モル）をＮ−メチル−２−ピロリドン（ＮＭＰ）１００ｇに溶解させ、ここにビス（３，４−ジカルボキシフェニル）エーテル二無水物３１．０２ｇ（０．１０モル）をＮＭＰ３０ｇとともに加えて、２０℃で１時間攪拌し、次いで５０℃で４時間攪拌し、その後、Ｎ，Ｎ−ジメチルホルムアミドジメチルアセタール１５．１９ｇ（０．１２７モル）をＮＭＰ４ｇで希釈した溶液を１０分かけて滴下した後、８０℃で７時間攪拌し、反応終了後、溶液を水２Ｌに投入して、ポリマー粉体の沈殿をろ過で得て、
　次に、この１７８０ｃｍ−１付近、１３７７ｃｍ−１付近にポリイミドに起因するイミド構造の吸収ピークが検出されるポリマー粉体１０ｇ、甲２−１発明で得られたポリマー粉体５ｇ、光重合開始剤の１，２−オクタンジオン−１−［４−（フェニルチオ）フェニル］−２−（ｏ−ベンゾイルオキシム）０．４ｇ、熱架橋性化合物のＨＭＯＭ−ＴＰＨＡＰ（商品名、本州化学工業（株）製）１．５ｇ、ＢＩＲ−ＰＣ（商品名、旭有機材工業（株）製）１．５ｇ、エポキシエステル３０００Ａ（商品名、共栄社（株）製、不飽和結合含有重合性化合物）７ｇおよびイソボルニルアクリレート（不飽和結合含有重合性化合物）３ｇをプロピレングリコールモノメチルエーテル１０ｇに溶解させて得た、ネガ型感光性ポリイミド組成物のワニスＯ。
」
（ウ）甲２−３発明
　甲第２号証の特許請求の範囲の請求項１、３、６の記載（記載事項（エ））に基づけば、甲第２号証には、請求項１の記載を請求項３の記載を介して引用する請求項６に係る発明として、次の発明（以下、「甲２−３発明」という。）が記載されていると認められる。
「（ａ）主鎖末端に、カルボキシル基、フェノール性水酸基、スルホン酸基およびチオール基からなる群より選ばれる少なくとも一つの基を有するポリイミド、（ｂ１）一般式（１）で表される不飽和結合含有重合性化合物、（ｃ）光重合開始剤および（ｄ）一般式（６）で表される有機基を含有する熱架橋性化合物を含有する感光性樹脂組成物。
［化１］
（式中、Ｒ１は少なくとも一つの芳香環を有する１〜３価の有機基を表し、Ｒ２〜Ｒ４は不飽和結合を有する重合性基を表し、Ｒ５〜Ｒ７は２価の有機基を表す。Ｒ２〜Ｒ４およびＲ５〜Ｒ７はそれぞれ同じでも異なっていてもよい。また、ｏ、ｐおよびｑは０〜１の整数を表し、ｒ、ｓおよびｔはそれぞれ独立に１〜１０の整数を表す。ただしｏ＋ｐ＋ｑ≧１である。）
［化３］
（式中、Ｒ１３は水素原子、炭素数１〜２０のアルキル基、炭素数４〜２０の脂環式炭化水素基またはＲ１４ＣＯ基を表す。また、Ｒ１４は、炭素数１〜２０のアルキル基を表す。）」
オ　甲第３号証の記載事項
　甲第３号証（国際公開第２００４／１０９４０３号）には、以下の記載事項がある。なお、行番号はパンフレットの欄外に記載されたものに基づく。
（ア）「技術分野
　本発明は、半導体素子の表面保護膜、層間絶縁膜、有機電界発光素子の絶縁層、回路基板の配線保護絶縁膜などに適した、耐熱性樹脂組成物に関する。さらに詳しくは、紫外線で、未露光の部分は、アルカリ水溶液に容易に溶解し、露光した部分がアル力リ水溶液に不溶となるネガ型の感光性樹脂組成物及びそれを用いた電子部品、表示装置に関する。」（明細書第１頁第４〜９行）
（イ）「発明の開示
　本発明は、紫外線で、未露光の部分は、アルカリ水溶液に容易に溶解し、露光した部分がアル力リ水溶液に不溶となるネガ型の感光性樹脂組成物を製造するに際し、特定の構造を有するアルカリ可溶性かつ有機溶剤可溶なポリイミドを用いる。当該ポリイミドが、露光前はアルカリ現像液に容易に溶解し、露光するとアル力リ現像液に不溶となり、微細パターンを再現性良く解像する組成物を提供することを目的とする。
　すなわち本発明は、（ａ）ポリマー主鎖末端に、カルボキシル基、フェノール性水酸基、スルホン酸基、チオール基より選ばれる基を少なくとも一つ有するポリイミドと、（ｂ）不飽和二重結合官能基および／または不飽和三重結合官能基からなる重合性基を有する化合物と、（ｃ）光重合開始剤を含有することを特徴とする感光性樹脂組成物である。
　
本発明によれば、ポリマー末端にアルカリ可溶性基を有しかつ、ポリマー分子量を適度に調節することによって、有機溶剤に可溶だけでなくアル力リ可溶なポリイミドを得ることができ、また、これをベースポリマーに用いたことから、アルカリ水溶液で現像後に、高温加熱処理により、ポリマーをイミド化する必要がなく、パターン加工性、熱収縮性、クラック耐性、ストレス耐性、熱処理の実用性に優れたネガ型の感光性樹脂組成物を得ることができ、得られた組成物は特に、半導体素子の保護膜、層間絶縁膜、ディスプレイの絶縁層、回路基板の配線保護絶縁膜に好適に用いることができる。
（ウ）「　本発明で用いられる（ｄ）の熱架橋性化合物としては、一般式（５）で表される熱架橋性基を有する化合物、およびべンゾオキサジン化合物があげられる。
（式中Ｒ６は水素原子、炭素数１から２０までのアルキル基、炭素数４から２０までの脂環式基またはＲ７ＣＯ基を示す。また、Ｒ７は、炭素数１から２０までのアルキル基を示す。）」（明細書第２１頁第１２〜１７行）
（エ）「　下記に本発明で使用するのに特に好ましい代表的な熱架橋性化合物の構造を示す。
」（明細書第２３頁第１５行〜第２４頁最終行）
（オ）「　　　　　　　　　　請求の範囲
１．　
（ａ）ポリマー主鎖未端に、カルボキシル基、フェノール性水酸基、スルホン酸基、チオール基より選ばれる基を少なくとも一つ有するポリイミドと、（ｂ）不飽和二重結合官能基および／または不飽和三重結合官能基からなる重合性基を有する化合物と、（ｃ）光重合開始剤を含有することを特徴とする感光性樹脂組成物。
２．　
（ｄ）熱架橋性化合物を含有することを特徴とする請求の範囲第１項記載の感光性樹脂組成物。
３．　
（ｅ）着色剤を含有することを特徴とする請求の範囲第１項または第２項記載の感光性樹脂組成物。
カ　甲第３号証に記載された発明
　甲第３号証の記載事項（オ）に基づけば、甲第３号証には、請求項１の記載を請求項２を介して引用する請求項３に係る発明として、次の発明（以下、「甲３発明」という。）が記載されていると認められる。
「（ａ）ポリマー主鎖未端に、カルボキシル基、フェノール性水酸基、スルホン酸基、チオール基より選ばれる基を少なくとも一つ有するポリイミドと、（ｂ）不飽和二重結合官能基および／または不飽和三重結合官能基からなる重合性基を有する化合物と、（ｃ）光重合開始剤と、（ｄ）熱架橋性化合物と、（ｅ）着色剤を含有する感光性樹脂組成物。」
キ　甲第４号証の記載事項
　甲第４号証（特開２０１１−１８０４７２号公報）には、以下の記載事項がある。
（ア）「【特許請求の範囲】
【請求項１】
（ａ）アルカリ可溶性ポリイミド、（ｂ）不飽和結合含有重合性化合物、（ｃ）平均粒子径が２０ｎｍ以上１μｍ以下である無機粒子および（ｄ）光重合開始剤を含有する感光性樹脂組成物フィルム。
　　　　　　　　　　　　　　　（中略）
【請求項３】
さらに、
（ｅ）熱架橋性化合物を含有する請求項１または２に記載の感光性樹脂組成物フィルム。
【請求項４】
請求項１〜３のいずれかに記載の感光性樹脂組成物フィルムを加熱硬化して形成された絶縁膜。
（イ）「【技術分野】
【０００１】
　本発明は、感光性樹脂組成物フィルムに関する。さらに詳しくは、パターン加工後も絶縁材料として用いる永久レジストを形成するのに適した感光性樹脂組成物フィルムに関する。
　　　　　　　　　　　　　　　（中略）
【発明が解決しようとする課題】
【０００６】
　しかしながら、上記のような材料を用いてパターン加工をした際、パターン加工マージンが狭く、順テーパーまたは矩形状のパターンを得ることは難しかった。
【０００７】
　かかる状況に鑑み、本発明は厚膜であっても、高解像度で、順テーパーまたは矩形状のパターンを形成し、優れた耐熱性を有する膜を形成することができる感光性樹脂組成物フィルムを提供することを目的とする。
【課題を解決するための手段】
【０００８】
　
すなわち本発明は、（ａ）アルカリ可溶性ポリイミド、（ｂ）不飽和結合含有重合性化合物、（ｃ）平均粒子径が２０ｎｍ以上１μｍ以下である無機粒子および（ｄ）光重合開始剤を含有する感光性樹脂組成物フィルムである。
【発明の効果】
【０００９】
　本発明によれば、厚膜であっても、高解像度で、順テーパーまたは矩形状のパターンを形成し、熱硬化後に優れた耐熱性を有する膜を形成することができる感光性樹脂組成物フィルムを得ることができる。本発明の感光性樹脂組成物フィルムは、半導体素子の表面保護膜、層間絶縁膜、回路基板の配線保護絶縁膜などの永久レジストに好適に用いることができる。更には、パターン形成後の基板、ガラス、半導体素子等と被着体とを熱圧着することで接着剤用途に好適に用いることができる。」
（ウ）「【００４７】
　本発明の感光性樹脂組成物フィルムは、さらに（ｅ）熱架橋性化合物を含有することが好ましい。（ｅ）熱架橋性化合物を含有することで、熱処理時に熱架橋反応が起きるため、硬化膜の耐熱性が向上する。（ｅ）熱架橋性化合物の例としては、下記に示した構造で表される熱架橋性基を有する化合物、およびベンゾオキサジン化合物があげられる。
【００４８】
【化５】
【００４９】
　式中、Ｒ１０は水素原子、炭素数１〜２０のアルキル基、炭素数４〜２０の脂環式炭化水素基またはＲ１１ＣＯ基を表す。また、Ｒ１１は炭素数１〜２０のアルキル基を表す。
　　　　　　　　　　　　　　　（中略）
【００５１】
　下記に本発明で使用するのに特に好ましい代表的な熱架橋性化合物の構造を示した。
【００５２】
【化６】
【００５３】
【化７】
」
ク　甲第４号証に記載された発明
（ア）甲４号証の特許請求の範囲の請求項１及び請求項３の記載に基づけば、請求項１の記載を引用する請求項３に係る発明として、次の発明（以下、「甲４−１発明」という。）が記載されていると認められる。
「（ａ）アルカリ可溶性ポリイミド、（ｂ）不飽和結合含有重合性化合物、（ｃ）平均粒子径が２０ｎｍ以上１μｍ以下である無機粒子および（ｄ）光重合開始剤、（ｅ）熱架橋性化合物を含有する感光性樹脂組成物フィルム。」
（２）対比・判断
ア　甲１−１発明を主引例発明とした場合
（ア）本件特許発明１
ａ　対比
　本件特許発明１と甲１−１発明とを対比する。
（ａ）着色剤
　甲１−１発明の「１，７−ジヒドロキシナフタレン」は、技術的にみて、着色し、硬化膜の可視光領域における透過率を低減するものであるから、着色剤として機能するものといえる（当合議体注：甲第１号証の記載事項（イ）の「本発明の樹脂組成物は、（ｂ）１，５−ジヒドロキシナフタレン、１，６−ジヒドロキシナフタレン、１，７−ジヒドロキシナフタレンまたは２，３−ジヒドロキシナフタレンを含有する。・・・また、架橋反応形成後にπ電子の共役が２方向以上に広がり着色しやすいことから、後述する（ｃ）熱架橋剤と組み合わせることにより、硬化膜の可視光領域における透過率を大幅に低減することができる。このような効果は、水酸基を１，５−位、１，６−位、１，７−位または２，３−位に有する場合に特に顕著となる。」（段落[0041]）との記載からも理解される事項である。）。
　したがって、甲１−１発明の「１，７−ジヒドロキシナフタレン」は、本件特許発明１の「（Ａ）着色剤」に相当する。
（ｂ）バインダー樹脂
　甲１−１発明の「ポリイミド」は、技術的にみて、本件特許発明１の「（Ｂ）バインダー樹脂」に相当する。
（ｃ）ラジカル重合性化合物
　甲１−１発明の「エチレンオキサイド変性ビスフェノールＡジメタクリレート」及び「トリメチロールプロパントリアクリレート」は、その名称のとおり、「（ｆ）エチレン性不飽和結合を２個以上有する化合物」である（当合議体注：甲第１号証の記載事項（イ）段落[0072]の記載からも確認できる。）。
　そうすると、甲１−１発明の「エチレンオキサイド変性ビスフェノールＡジメタクリレート」及び「トリメチロールプロパントリアクリレート」は、本件特許発明１の「（Ｃ）ラジカル重合性化合物」に相当する。
（ｄ）光ラジカル発生剤
　甲１−１発明の「１，２−オクタンジオン−１−［４−（フェニルチオ）−２−（Ｏ−ベンゾイルオキシム）］」は、技術的にみて、本件特許発明１の「（Ｄ）光ラジカル発生剤」に相当する。
（ｅ）（Ｅ−１）〜（Ｅ−３）及び（Ｅ−５）で表される化合物
　甲１−１発明の「アルコキシメチル基含有化合物（Ａ−３）」は、その化学構造からみて、本件特許発明１における式（Ｅ−２）で表される化合物であって、「Ｅ０」が「＊−（ＣＲII2）x−Ｏ−ＲI（ＲIが炭素数２のアルキル基であり、ＲIIが水素原子であり、ｘが１であり、「＊」は、芳香環に直接結合する結合手であることを表す。）で表される基」であり、「Ｚ」が水酸基であり、「Ｒ」が炭素数１のアルキル基であり、「ｅ１〜ｅ３」が２、「ｆ１〜ｆ３」が１の整数であり、「ｅ１＋ｆ１＝０〜５、ｅ２＋ｆ２＝０〜５及びｅ３＋ｆ３＝０〜５の条件を満たし、かつｅ１〜ｅ３のうちの少なくとも１つは０ではなく；但し、複数存在するＺのうちの少なくとも１つは、水酸基である。〕」という要件を満たす化合物である。
　そうすると、甲１−１発明の「アルコキシメチル基含有化合物（Ａ−３）」は、本件特許発明１の「（Ｅ）下記式（Ｅ−１）〜（Ｅ−３）及び（Ｅ−５）で表される化合物よりなる群から選択される少なくとも１種の化合物」とする要件を満たしている。
（ｆ）画素形成用ネガ型着色組成物
　甲１−１発明の「ネガ型感光性ポリイミド樹脂組成物」は、前記（ア）〜（オ）において言及した化合物に「乳酸エチル（ＥＬ）２０ｇとガンマブチロラクトン（ＧＢＬ）２０ｇを加えて得た」組成物である。
　そうすると、甲１−１発明の「ネガ型感光性ポリイミド樹脂組成物」と本件特許発明１の「画素形成用ネガ型着色組成物」とは、「ネガ型着色組成物」である点で共通する。
（ｇ）一致点及び相違点
　以上より、本件特許発明１と甲１−１発明とは、
「（Ａ）着色剤、
（Ｂ）バインダー樹脂、
（Ｃ）ラジカル重合性化合物、
（Ｄ）光ラジカル発生剤、及び
（Ｅ）下記式（Ｅ−１）〜（Ｅ−３）及び（Ｅ−５）で表される化合物よりなる群から選択される少なくとも１種の化合物
を含有する、ネガ型着色組成物」である点で一致し、以下の点で相違する。
［相違点１−１−１］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲１−１発明では、「ポリイミド」である点。
［相違点１−１−２］ネガ型着色組成物が、本件特許発明１は「画素形成用」であるのに対し、甲１−１発明は、そのように特定されていない点。
ｂ　判断
　事案に鑑みて、上記［相違点１−１−１］について検討する。
　甲第１号証の記載事項（ア）には、課題を解決する手段として、「すなわち本発明は、（ａ）ポリイミド、ポリベンゾオキサゾール、ポリイミド前駆体またはポリベンゾオキサゾール前駆体、（ｂ）１，５−ジヒドロキシナフタレン、１，６−ジヒドロキシナフタレン、１，７−ジヒドロキシナフタレンまたは２，３−ジヒドロキシナフタレンおよび（ｃ）下記一般式（１）で表される構造を有する熱架橋剤または下記一般式（２）で表される基を有する熱架橋剤を含有することを特徴とする樹脂組成物である。」（段落[0006]）と記載されている。当該記載に基づけば、甲１−１発明において、バインダー樹脂として「ポリイミド」を用いることは、課題解決のために欠くことのできないものといえる。
　そうすると、当業者であっても、甲１−１発明における「ポリイミド」を、「ポリイミド、ポリベンゾオキサゾール、ポリイミド前駆体及びポリベンゾオキサゾール前駆体」以外のバインダー樹脂とすることを想到し得たということはできない。
ｃ　むすび
　したがって、その余の相違点について検討するまでもなく、本件特許発明１は、当業者であっても、甲１−１発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
イ　甲１−２発明又は甲１−３発明を主引例発明とした場合
（ア）本件特許発明１
ａ　対比
　本件特許発明１と甲１−２発明とを対比する。
（ａ）着色剤
　甲１−２発明の「（ｂ）１，５−ジヒドロキシナフタレン、１，６−ジヒドロキシナフタレン、１，７−ジヒドロキシナフタレンまたは２，３−ジヒドロキシナフタレン」は、技術的にみて、着色し、硬化膜の可視光領域における透過率を低減するものであるから、着色剤として機能するものといえる（当合議体注：甲第１号証の記載事項（イ）の「本発明の樹脂組成物は、（ｂ）１，５−ジヒドロキシナフタレン、１，６−ジヒドロキシナフタレン、１，７−ジヒドロキシナフタレンまたは２，３−ジヒドロキシナフタレンを含有する。・・・また、架橋反応形成後にπ電子の共役が２方向以上に広がり着色しやすいことから、後述する（ｃ）熱架橋剤と組み合わせることにより、硬化膜の可視光領域における透過率を大幅に低減することができる。このような効果は、水酸基を１，５−位、１，６−位、１，７−位または２，３−位に有する場合に特に顕著となる。」（段落[0041]）との記載からも理解される事項である。）。
　したがって、甲１−２発明の「（ｂ）１，５−ジヒドロキシナフタレン、１，６−ジヒドロキシナフタレン、１，７−ジヒドロキシナフタレンまたは２，３−ジヒドロキシナフタレン」は、本件特許発明１の「（Ａ）着色剤」に相当する。
（ｂ）バインダー樹脂
　甲１−２発明の「（ａ）ポリイミド、ポリベンゾオキサゾール、ポリイミド前駆体またはポリベンゾオキサゾール前駆体」は、技術的にみて、本件特許発明１の「（Ｂ）バインダー樹脂」に相当する。
（ｃ）ラジカル重合性化合物
　甲１−２発明の「（ｆ）エチレン性不飽和結合を２個以上有する化合物」は、技術的にみて、本件特許発明１の「（Ｃ）ラジカル重合性化合物」に相当する。
（ｄ）光ラジカル発生剤
　甲１−２発明の「（ｅ）光重合開始剤」は、「（ｆ）エチレン性不飽和結合を２個以上有する化合物」とともに用いられるものである。
　そうすると、甲１−２発明の「（ｅ）光重合開始剤」は、本件特許発明１の「（Ｄ）光ラジカル発生剤」に相当する。
（ｅ）（Ｅ−１）〜（Ｅ−３）及び（Ｅ−５）で表される化合物
　甲１−２発明の「（ｃ）下記一般式（１）で表される構造を有する熱架橋剤」と本件特許発明１の「（Ｅ）下記式（Ｅ−１）〜（Ｅ−３）及び（Ｅ−５）で表される化合物よりなる群から選択される少なくとも１種の化合物」とは、その化学構造からみて、「連結基を介して結合した複数のベンゼン環に置換基を有する構造を有する化合物」である点で共通する。
（ｆ）画素形成用ネガ型着色組成物
　甲１−２発明の「ネガ型感光性樹脂組成物」は、前記（ａ）〜（ｅ）において言及した化合物を含有する組成物である。
　そうすると、甲１−２発明の「ネガ型感光性樹脂組成物」と本件特許発明１の「画素形成用ネガ型着色組成物」とは、「ネガ型着色組成物」である点で共通する。
（ｇ）一致点及び相違点
　以上より、本件特許発明１と甲１−２発明とは、
「（Ａ）着色剤、
（Ｂ）バインダー樹脂、
（Ｃ）ラジカル重合性化合物、
（Ｄ）光ラジカル発生剤、及び
（Ｅ）連結基を介して結合した複数のベンゼン環に置換基を有する構造を有する化合物
を含有する、ネガ型着色組成物」である点で一致し、以下の点で相違する。
［相違点１−２−１］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲１−２発明では、「（ａ）ポリイミド、ポリベンゾオキサゾール、ポリイミド前駆体またはポリベンゾオキサゾール前駆体」である点。
［相違点１−２−２］（Ｅ）連結基を介して結合した複数のベンゼン環に置換基を有する構造を有する化合物が、本件特許の請求項１に係る発明は、「式（Ｅ−１）〜（Ｅ−３）及び（Ｅ−５）で表される化合物よりなる群から選択される少なくとも１種の化合物」であるのに対し、甲１−２発明は、「一般式（１）で表される構造を有する熱架橋剤」である点。
［相違点１−２−３］ネガ型着色組成物が、本件特許発明１は「画素形成用」であるのに対し、甲１−２発明は、そのように特定されていない点。
ｂ　判断
　事案に鑑みて、上記［相違点１−２−１］について検討する。
　甲第１号証の記載事項（ア）には、課題を解決する手段として、「すなわち本発明は、（ａ）ポリイミド、ポリベンゾオキサゾール、ポリイミド前駆体またはポリベンゾオキサゾール前駆体、（ｂ）１，５−ジヒドロキシナフタレン、１，６−ジヒドロキシナフタレン、１，７−ジヒドロキシナフタレンまたは２，３−ジヒドロキシナフタレンおよび（ｃ）下記一般式（１）で表される構造を有する熱架橋剤または下記一般式（２）で表される基を有する熱架橋剤を含有することを特徴とする樹脂組成物である。」（段落[0006]）と記載されている。当該記載に基づけば、甲１−２発明において、「（ａ）ポリイミド、ポリベンゾオキサゾール、ポリイミド前駆体またはポリベンゾオキサゾール前駆体」を用いることは、課題解決のために欠くことのできないものである。
　そうすると、当業者であっても、甲１−２発明における「（ａ）ポリイミド、ポリベンゾオキサゾール、ポリイミド前駆体またはポリベンゾオキサゾール前駆体」を、ポリイミド、ポリベンゾオキサゾール、ポリイミド前駆体及びポリベンゾオキサゾール前駆体を除いたバインダー樹脂とすることが、容易になし得たということができない。
ｃ　むすび
　したがって、その余の相違点について検討するまでもなく、本件特許発明１は、当業者であっても、甲１−２発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
ウ　甲２−１発明を主引例発明とした場合
（ア）本件特許発明１
ａ　対比
　本件特許発明１と甲２−１発明とを対比する。
（ａ）着色剤
　甲２−１発明の「ＯＩＬ　ＢＬＵＥ　２Ｎ」及び「ＣＶＬ」は、いずれも、「着色剤」である。
　そうすると、甲２−１発明の「ＯＩＬ　ＢＬＵＥ　２Ｎ」及び「ＣＶＬ」は、本件特許発明１の「（Ａ）着色剤」に相当する。
（ｂ）バインダー樹脂
　甲２−１発明の「１７８０ｃｍ−１付近、１３７７ｃｍ−１付近にポリイミドに金するイミド構造の吸収ピークが検出されるポリマー粉体」は、技術的にみて、本件特許発明１の「（Ｂ）バインダー樹脂」に相当する。
（ｃ）ラジカル重合性化合物
　甲２−１発明の「ＢＰ−４ＥＡ」及び「イソボルニルアクリレート」は、いずれも、「不飽和結合含有重合性化合物」である。
　そうすると、甲２−１発明の「ＢＰ−４ＥＡ」及び「イソボルニルアクリレート」は、技術的にみて、本件特許発明１の「（Ｃ）ラジカル重合性化合物」に相当する。
（ｄ）光ラジカル発生剤
　甲２−１発明の「２−ベンジル−２−ジメチルアミノ−１−(４−モルフォリノフェニル）−ブタン−1−オン」は、技術的にみて、本件特許発明１の「（Ｄ）光ラジカル発生剤」に相当する。
（ｅ）（Ｅ−１）〜（Ｅ−３）及び（Ｅ−５）で表される化合物
　甲２−１発明の「ＨＭＯＭ−ＴＰＨＡＰ」は、その化学構造からみて、本件特許発明１における、式（Ｅ−２）で表される化合物であって、「Ｅ０」が「＊−（ＣＲII2）x−Ｏ−ＲI（ＲIが炭素数１のアルキル基であり、ＲIIが水素原子であり、ｘが１であり、「＊」は、芳香環に直接結合する結合手であることを表す。）で表される基」であり、「Ｚ」が水酸基であり、「Ｒ」が炭素数１のアルキル基であり、「ｅ１〜ｅ３」が２、「ｆ１〜ｆ３」が１の整数であり、「ｅ１＋ｆ１＝０〜５、ｅ２＋ｆ２＝０〜５及びｅ３＋ｆ３＝０〜５の条件を満たし、かつｅ１〜ｅ３のうちの少なくとも１つは０ではなく；但し、複数存在するＺのうちの少なくとも１つは、水酸基である。〕」という要件を満たす化合物である（本件特許の明細書段落【００６１】、【００６２】において化合物（Ｅ−２）の具体例として開示された「Ｅ−２−１」と同じ化学構造を有している。）。
　そうすると、甲２−１発明の「ＨＭＯＭ−ＴＰＨＡＰ」は、本件特許発明１の「（Ｅ）下記式（Ｅ−１）〜（Ｅ−３）及び（Ｅ−５）で表される化合物よりなる群から選択される少なくとも１種の化合物」とする要件を満たしている。
（ｆ）画素形成用ネガ型着色組成物
　甲２−１発明の「ネガ型感光性ポリイミド組成物」は、前記（ａ）〜（ｅ）において言及した化合物を「乳酸エチル１３ｇに溶解させて得た」組成物である。
　そうすると、甲２−１発明の「ネガ型感光性ポリイミド組成物」と本件特許発明１の「画素形成用ネガ型着色組成物」とは、「ネガ型着色組成物」である点で共通する。
（ｇ）一致点及び相違点
　本件特許発明１と甲２−１発明とは、
「（Ａ）着色剤、
（Ｂ）バインダー樹脂、
（Ｃ）ラジカル重合性化合物、
（Ｄ）光ラジカル発生剤、及び
（Ｅ）下記式（Ｅ−１）〜（Ｅ−３）及び（Ｅ−５）で表される化合物よりなる群から選択される少なくとも１種の化合物
を含有する、ネガ型着色組成物」である点で一致し、以下の点で相違する。
［相違点２−１−１］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲２−１発明では、「１７８０ｃｍ−１付近、１３７７ｃｍ−１付近にポリイミドに起因するイミド構造の吸収ピークが検出されるポリマー粉体」である点。
［相違点２−１−２］ネガ型着色組成物が、本件特許発明１は「画素形成用」であるのに対し、甲２−１発明は、そのように特定されていない点。
ｂ　判断
　事案に鑑みて、上記［相違点２−１−１］について検討する。
　甲２−１発明の「ポリマー粉体」は、「ポリイミドに起因するイミド構造の吸収ピークが検出される」ことから、「ポリイミド」であることは明らかである。そして、甲第２号証の記載事項（ア）には、課題を解決するための手段について、「（a)主鎖末端に、カルボキシル基、フェノール性水酸基、スルホン酸基およびチオール基からなる群より選ばれる少なくとも一つの基を有するポリイミド、(b1)一般式（1)で表される不飽和結合含有重合性化合物および(c)光重合開始剤を含有する感光性樹脂組成物である。」（段落[0007]）と記載されている。当該記載に基づけば、甲２−１発明において、バインダー樹脂として「ポリイミド」を用いることは、課題解決のために欠くことのできないものといえる。
　そうすると、当業者であっても、甲２−１発明における「ポリマー粉体」を「ポリイミド、ポリベンゾオキサゾール、ポリイミド前駆体及びポリベンゾオキサゾール前駆体」以外のバインダー樹脂とすることを想到し得たということはできない。
ｃ　むすび
　したがって、その余の相違点について検討するまでもなく、本件特許発明１は、当業者であっても、甲２−１発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
エ　甲２−２発明を主引例発明とした場合
（ア）本件特許発明１
ａ　対比
　本件特許発明１と甲第２−２発明とを対比する。
（ａ）バインダー樹脂
　甲２−２発明の「ポリマー粉体」は、いずれも、技術的にみて、本件特許発明１の「（Ｂ）バインダー樹脂」に相当する。
（ｂ）ラジカル重合性化合物
　甲２−２発明の「エポキシエステル３０００Ａ」及び「イソボルニルアクリレート」は、「不飽和結合含有重合性化合物」である。
　そうすると、甲２−２発明の「エポキシエステル３０００Ａ」及び「イソボルニルアクリレート」は、技術的にみて、本件特許発明１の「（Ｃ）ラジカル重合性化合物」に相当する。
（ｃ）光ラジカル発生剤
　甲２−２発明の「１，２−オクタンジオン−１−［４−（フェニルチオ）フェニル］−２−（ｏ−ベンゾイルオキシム）」は、技術的にみて、本件特許発明１の「（Ｄ）光ラジカル発生剤」に相当する。
（ｄ）（Ｅ−１）〜（Ｅ−３）及び（Ｅ−５）で表される化合物
　甲２−２発明の「ＨＭＯＭ−ＴＰＨＡＰ」は、その化学構造からみて、本件特許発明１における、式（Ｅ−２）で表される化合物である（前記第２の２（１）ア（オ）を参照。）。
　そうすると、甲２−２発明の「ＨＭＯＭ−ＴＰＨＡＰ」は、本件特許発明１の「（Ｅ）下記式（Ｅ−１）〜（Ｅ−３）及び（Ｅ−５）で表される化合物よりなる群から選択される少なくとも１種の化合物」とする要件を満たしている。
（ｅ）画素形成用ネガ型着色組成物
　甲２−２発明の「ネガ型感光性ポリイミド組成物」は、前記（ａ）〜（ｄ）において言及した化合物を「プロピレングリコールモノメチルエーテル」に溶解させて得た組成物である。
　そうすると、甲２−２発明の「ネガ型感光性ポリイミド組成物」と本件特許発明１の「画素形成用ネガ型着色組成物」とは、「ネガ型組成物」である点で共通する。
（ｆ）一致点及び相違点
　以上より、本件特許発明１と甲２−２発明とは、
「（Ｂ）バインダー樹脂、
（Ｃ）ラジカル重合性化合物、
（Ｄ）光ラジカル発生剤、及び
（Ｅ）下記式（Ｅ−１）〜（Ｅ−３）及び（Ｅ−５）で表される化合物よりなる群から選択される少なくとも１種の化合物
を含有する、ネガ型組成物」である点で一致し、以下の点で相違する。
［相違点２−２−１］本件特許発明１は、「（Ａ）着色剤」を含有するのに対し、甲２−２発明は、着色剤を含有しない点。
［相違点２−２−２］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲２−２発明では、「１７８０ｃｍ−１付近、１３７７ｃｍ−１付近にポリイミドに起因するイミド構造の吸収ピークが検出されるポリマー粉体」である点。
［相違点２−２−３］ネガ型組成物が、本件特許発明１では「画像形成用」ネガ型「着色」組成物であるのに対し、甲２−２発明では、そのように特定されていない点。
ｂ　判断
　事案に鑑みて、上記［相違点２−２−２］について検討する。
　甲２−２発明の「ポリマー粉体」も、「ポリイミドに起因するイミド構造の吸収ピークが検出される」ことから、「ポリイミド」であることは明らかである。そして、前記ウ（ア）ｂに記載したとおり、甲第２号証の記載事項（ア）段落[0007]の記載に基づけば、甲２−２発明において、バインダー樹脂として「ポリイミド」を用いることは、課題解決のために欠くことのできないものといえる。
　そうすると、当業者であっても、甲２−２発明における「ポリマー粉体」を「ポリイミド、ポリベンゾオキサゾール、ポリイミド前駆体及びポリベンゾオキサゾール前駆体」以外のバインダー樹脂とすることを想到し得たということはできない。
ｃ　むすび
　したがって、その余の相違点について検討するまでもなく、本件特許発明１は、当業者であっても、甲２−２発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
オ　甲２−３発明を主引例発明とした場合
（ア）本件特許発明１
ａ　対比
　本件特許発明１と甲２−３発明とを対比する。
（ａ）バインダー樹脂
　甲２−３発明の「（ａ）主鎖末端に、カルボキシル基、フェノール性水酸基、スルホン酸基およびチオール基からなる群より選ばれる少なくとも一つの基を有するポリイミド」は、技術的にみて、本件特許発明１の「（Ｂ）バインダー樹脂」に相当する。
（ｂ）ラジカル重合性化合物
　甲２−３発明の「（ｂ１）一般式（１）で表される不飽和結合含有重合性化合物」は、技術的にみて、本件特許発明１の「（Ｃ）ラジカル重合性化合物」に相当する。
（ｃ）光ラジカル発生剤
　甲２−３発明の「（ｃ）光重合開始剤」は、「（ｂ１）一般式（１）で表される不飽和結合含有重合性化合物」とともに用いられるものである。
　そうすると、甲２−３発明の「（ｃ）光重合開始剤」は、本件特許発明１の「（Ｄ）光ラジカル発生剤」に相当する。
（ｄ）画素形成用ネガ型着色組成物
　甲２−３発明の「感光性樹脂組成物」は、前記（ａ）〜（ｃ）において言及した化合物を含有する組成物である。
　そうすると、甲２−３発明の「感光性樹脂組成物」と本件特許発明１の「画素形成用ネガ型着色組成物」とは、「ネガ型組成物」である点で共通する。
（ｅ）一致点及び相違点
　以上より、本件特許発明１と甲２−３発明とは、
「（Ｂ）バインダー樹脂、
（Ｃ）ラジカル重合性化合物、及び
（Ｄ）光ラジカル発生剤を含有する、ネガ型組成物」である点で一致し、以下の点で相違する。
［相違点２−３−１］本件特許発明１は、「（Ａ）着色剤」を含有するのに対し、甲２−３発明は、着色剤を含有しない点。
［相違点２−３−２］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲２−３発明では、「（ａ）主鎖末端に、カルボキシル基、フェノール性水酸基、スルホン酸基およびチオール基からなる群より選ばれる少なくとも一つの基を有するポリイミド」である点。
［相違点２−３−３］ネガ型組成物が、本件特許発明１では「画像形成用」ネガ型「着色」組成物であるのに対し、甲２−３発明では、そのように特定されていない点。
［相違点２−３−４］ネガ型組成物が、本件特許発明１は、「（Ｅ）下記式（Ｅ−１）〜（Ｅ−３）及び（Ｅ−５）で表される化合物よりなる群から選択される少なくとも１種の化合物」を含有するのに対して、甲２−３発明では、そのように特定されていない点。
ｂ　判断
　事案に鑑みて、上記［相違点２−３−２］について検討する。
　前記ウ（ア）ｂに記載したとおり、甲第２号証の記載事項（ア）段落[0007]の記載に基づけば、甲２−３発明において、バインダー樹脂として「ポリイミド」を用いることは、課題解決のために欠くことのできないものといえる。
　そうすると、当業者であっても、甲２−３発明における「（ａ）主鎖末端に、カルボキシル基、フェノール性水酸基、スルホン酸基およびチオール基からなる群より選ばれる少なくとも一つの基を有するポリイミド」を「ポリイミド、ポリベンゾオキサゾール、ポリイミド前駆体及びポリベンゾオキサゾール前駆体」以外のバインダー樹脂とすることを想到し得たということはできない。
ｃ　むすび
　したがって、その余の相違点について検討するまでもなく、本件特許発明１は、当業者であっても、甲２−３発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
カ　甲３発明を主引例発明とした場合
（ア）本件特許発明１
ａ　対比
　本件特許発明１と甲３発明とを対比する。
（ａ）着色剤
　甲３発明の「（ｅ）着色剤」は、本件特許発明１の「（Ａ）着色剤」に相当する。
（ｂ）バインダー樹脂
　甲３発明の「（ａ）ポリマー主鎖未端に、カルボキシル基、フェノール性水酸基、スルホン酸基、チオール基より選ばれる基を少なくとも一つ有するポリイミド」は、技術的にみて、本件特許発明１の「（Ｂ）バインダー樹脂」に相当する。
（ｃ）ラジカル重合性化合物
　甲３発明の「（ｂ）不飽和二重結合官能基および／または不飽和三重結合官能基からなる重合性基を有する化合物」は、技術的にみて、本件特許発明１の「（Ｃ）ラジカル重合性化合物」に相当する。
（ｄ）光ラジカル発生剤
　甲３発明の「（ｃ）光重合開始剤」は、「（ｂ）不飽和二重結合官能基および／または不飽和三重結合官能基からなる重合性基を有する化合物」とともに使用されるものである。
　そうすると、甲３発明の「（ｃ）光重合開始剤」は、技術的にみて、本件特許発明１の「（Ｄ）光ラジカル発生剤」に相当する。
（ｅ）画素形成用ネガ型着色組成物
　甲３発明の「感光性樹脂組成物」は、前記（ａ）〜（ｄ）において言及した化合物を含有するものである。
　そうすると、甲３発明の「感光性樹脂組成物」と本件特許発明１の「画素形成用ネガ型着色組成物」とは、「ネガ型着色組成物」である点で共通する。
（ｆ）一致点及び相違点
　以上より、本件特許発明１と甲３発明とは、
「（Ａ）着色剤、
（Ｂ）バインダー樹脂、
（Ｃ）ラジカル重合性化合物、及び
（Ｄ）光ラジカル発生剤を含有する、ネガ型着色組成物」である点で一致し、以下の点で相違する。
［相違点３−１］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲３発明では、「（ａ）ポリマー主鎖未端に、カルボキシル基、フェノール性水酸基、スルホン酸基、チオール基より選ばれる基を少なくとも一つ有するポリイミド」である点。
［相違点３−２］本件特許発明１は、「（Ｅ）下記式（Ｅ−１）〜（Ｅ−３）及び（Ｅ−５）で表される化合物よりなる群から選択される少なくとも１種の化合物」を含有するのに対し、甲３発明は、「（ｄ）熱架橋性化合物」を含有する点。
［相違点３−３］ネガ型着色組成物が、本件特許発明１では「画像形成用」であるのに対し、甲３発明では、そのように特定されていない点。
ｂ　判断
　事案に鑑みて、上記［相違点３−１］について検討する。
　甲第３号証の記載事項（イ）における「本発明によれば、ポリマー末端にアルカリ可溶性基を有しかつ、ポリマー分子量を適度に調節することによって、有機溶剤に可溶だけでなくアル力リ可溶なポリイミドを得ることができ、また、これをベースポリマーに用いたことから、アルカリ水溶液で現像後に、高温加熱処理により、ポリマーをイミド化する必要がなく、パターン加工性、熱収縮性、クラック耐性、ストレス耐性、熱処理の実用性に優れたネガ型の感光性樹脂組成物を得ることができ、得られた組成物は特に、半導体素子の保護膜、層間絶縁膜、ディスプレイの絶縁層、回路基板の配線保護絶縁膜に好適に用いることができる。」との記載に基づけば、甲３発明において、「（ａ）ポリマー主鎖未端に、カルボキシル基、フェノール性水酸基、スルホン酸基、チオール基より選ばれる基を少なくとも一つ有するポリイミド」を用いることは、発明の目的の達成に欠くことができないものである。
　そうすると、たとえ当業者であっても、甲３発明における「（ａ）ポリマー主鎖未端に、カルボキシル基、フェノール性水酸基、スルホン酸基、チオール基より選ばれる基を少なくとも一つ有するポリイミド」を、ポリイミド、ポリベンゾオキサゾール、ポリイミド前駆体及びポリベンゾオキサゾール前駆体を除いたバインダー樹脂とすることが、容易になし得たということができない。
ｃ　むすび
　したがって、その余の相違点について検討するまでもなく、本件特許発明１は、当業者であっても、甲３発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
キ　甲４−１発明又は甲４−２発明を主引例発明とした場合
（ア）本件特許発明１
ａ　対比
　本件特許発明１と甲４−１発明とを対比する。
（ａ）バインダー樹脂
　甲４−１発明の「（ａ）アルカリ可溶性ポリイミド」は、技術的にみて、本件特許発明１の「（Ｂ）バインダー樹脂」に相当する。
（ｂ）ラジカル重合性化合物
　甲４−１発明の「（ｂ）不飽和結合含有重合性化合物」は、技術的にみて、本件特許発明１の「（Ｃ）ラジカル重合性化合物」に相当する。
（ｃ）光ラジカル発生剤
　甲４−１発明の「（ｄ）光重合開始剤」は、「（ｂ）不飽和結合含有重合性化合物」とともに使用されるものである。
　そうすると、甲４−１発明の「（ｄ）光重合開始剤」は、技術的にみて、本件特許発明１の「Ｄ）光ラジカル発生剤」に相当する。
（ｄ）画素形成用ネガ型着色組成物
　甲４−１発明の「感光性樹脂組成物フィルム」は、前記（ａ）〜（ｃ）において言及した化合物を含有する組成物である。
　そうすると、甲４−１発明の「感光性樹脂組成物フィルム」と本件特許発明１の「画素形成用ネガ型着色組成物」とは、「ネガ型組成物」である点で共通する。
（ｅ）一致点及び相違点
　以上より、本件特許発明１と甲４−１発明とは、
「（Ｂ）バインダー樹脂、
（Ｃ）ラジカル重合性化合物、及び
（Ｄ）光ラジカル発生剤を含有する、ネガ型組成物」である点で一致し、以下の点で相違する。
［相違点４−１］本件特許発明１は、「（Ａ）着色剤」を含有するのに対し、甲４−１発明は、着色剤を含有しない点。
［相違点４−２］「（Ｂ）バインダー樹脂」が、本件特許発明１では、「ポリイミド、ポリベンゾオキサゾール、ポリイミド前駆体及びポリベンゾオキサゾール前駆体を除く。」とされるのに対し、甲４−１発明では、「（ａ）アルカリ可溶性ポリイミド」である点。
［相違点４−３］本件特許発明１は、「（Ｅ）下記式（Ｅ−１）〜（Ｅ−３）及び（Ｅ−５）で表される化合物よりなる群から選択される少なくとも１種の化合物」を含有するのに対し、甲４−１発明は、「（ｅ）熱架橋性化合物」を含有する点。
［相違点４−４］ネガ型組成物が、本件特許発明１では「画像形成用」ネガ型「着色」組成物であるのに対し、甲４−１発明では、そのように特定されていない点。
ｂ　判断
　事案に鑑みて、上記［相違点４−２］について検討する。
　甲第４号証の記載事項（イ）には、課題を解決するための手段として、「すなわち本発明は、（ａ）アルカリ可溶性ポリイミド、（ｂ）不飽和結合含有重合性化合物、（ｃ）平均粒子径が２０ｎｍ以上１μｍ以下である無機粒子および（ｄ）光重合開始剤を含有する感光性樹脂組成物フィルムである。」（段落【０００８】）と記載されている。当該記載に基づけば、甲４−１発明において、「（ａ）アルカリ可溶性ポリイミド」を用いることは、課題解決のために欠くことのできないものである。
　そうすると、当業者であっても、甲４−１発明における「（ａ）アルカリ可溶性ポリイミド」をポリイミド、ポリベンゾオキサゾール、ポリイミド前駆体及びポリベンゾオキサゾール前駆体を除いたバインダー樹脂とすることが、容易になし得たということができない。
ｃ　むすび
　したがって、その余の相違点について検討するまでもなく、本件特許発明１は、当業者であっても、甲４−１発明に基づいて容易に発明できたものということができない。
（イ）本件特許発明３、５〜１０
　本件特許発明３、５〜１０は、「（Ｂ）バインダー樹脂」について、本件特許発明１と同じ「ポリイミド、ポリベンゾオキサゾール、ポリイミド前駆体及びポリベンゾオキサゾール前駆体を除く。」とする要件を具備している。
　そうすると、本件特許発明３、５〜１０も、本件特許発明１と同じ理由により、当業者であっても、容易に発明できたということができない。
第５　取消理由通知において採用しなかった特許異議申立理由について
１　取消理由通知において採用しなかった特許異議申立理由の概要
　取消理由通知において採用しなかった特許異議申立理由の概要は、以下のとおりである。
（１）特許法第２９条第１項
　請求項２及び請求項２の記載を引用する請求項４〜１０に係る発明は、甲第１号証、甲第２号証、甲第３号証、又は、甲第４号証に記載の発明である。
（２）特許法第２９条第２項
　請求項２及び請求項２の記載を引用する請求項４〜１０に係る発明は、甲第１号証〜甲第５号証に記載の発明に基づき容易想到である。
２　当審の判断
（１）特許法第２９条第１項について
　本件特許発明２と、甲１−１発明、甲１−２発明、甲２−１発明、甲２−２発明、甲２−３発明、甲３発明、甲４−１発明とを対比すると、少なくとも、本件特許発明２の「（Ｅ−１）〜（Ｅ−５）のそれぞれで表される化合物よりなる群から選択される少なくとも１種の化合物」における置換基「Ｚ」が、「それぞれ独立に、炭素数１〜６のアルコキシ基、炭素数２〜８のアルコキシアルコキシ基又は炭素数２〜６のアシルオキシ基」であって、「水酸基」を含まないのに対し、甲１−１発明の「アルコキシメチル基含有化合物（Ａ−３）」及び甲２−１発明及び甲２−２発明の「ＨＭＯＭ−ＴＰＨＡＰ」は、置換基「Ｚ」にあたる部分が「水酸基」であり、甲１−２発明、甲２−３発明、甲３発明、甲４−１発明も、「（Ｅ−１）〜「Ｅ−５」のそれぞれで表される化合物よりなる群から選択される少なくとも１種の化合物」を有していない点で相違する。
　そして、上記相違点は、実質的な相違点であるから、特許法第２９条第１項第３号の規定により該当するとはいえない。
（２）特許法第２９条第２項について
　さらに、甲第１号証の記載事項（イ）の段落[0046]〜[0057]、甲第２号証の記載事項（イ）の段落[0076]〜[0081]、甲第３号証の記載事項（ウ）、甲第４号証の記載事項（ウ）を参酌しても、本件特許発明２の「（Ｅ−１）〜（Ｅ−５）」の要件を満たす化合部を有することが、記載も示唆もされていない。また、他に、甲１−１発明、甲１−２発明、甲２−１発明、甲２−２発明、甲２−３発明、甲３発明又は甲４−１発明において、本件特許発明２の「（Ｅ−１）〜（Ｅ−５）のそれぞれで表される化合物よりなる群から選択される少なくとも１種の化合物」を採用することが当業者にとって容易であったとする理由を見いだせない。
　そうすると、その余の相違点について検討するまでもなく、本件特許発明２は、当業者であっても、容易に発明できたものとはいえない。
　本件特許発明２の記載を引用する本件特許発明４〜７、１１〜１３も同様のことがいえる。
第６　むすび
　以上のとおりであるから、取消理由通知に記載された取消理由及び特許異議申立書に記載した特許異議申立理由によっては、本件請求項１〜１３に係る特許を取り消すことはできない。
　また、他に本件請求項１〜１３に係る特許を取り消すべき理由を発見しない。
　よって、結論のとおり決定する。
【異議決定日】
令和２年７月１日（２０２０．７．１）
【訂正の要旨】
審決（決定）の【理由】欄参照。
（５７）【特許請求の範囲】
　【請求項１】
　（Ａ）着色剤、
　（Ｂ）バインダー樹脂
（但し、ポリイミド、ポリベンゾオキサゾール、ポリイミド前駆体及びポリベンゾオキサゾール前駆体を除く。）
　（Ｃ）ラジカル重合性化合物、
　（Ｄ）光ラジカル発生剤、及び
　（Ｅ）下記式（Ｅ−１）〜（Ｅ−３）及び（Ｅ−５）で表される化合物よりなる群から選択される少なくとも１種の化合物
を含有することを特徴とする、
画素形成用
　【化１】
〔式（Ｅ−１）〜（Ｅ−３）及び（Ｅ−５）中、
　Ｅ０は、それぞれ独立に、下記式（Ｅ０）；
　＊−（ＣＲＩＩ２）ｘ−Ｏ−ＲＩ　　　（Ｅ０）
（式（Ｅ０）中、
　ＲＩは、水素原子又は炭素数１〜４のアルキル基であり、
　ＲＩＩは、それぞれ独立に、水素原子又は炭素数１〜４のアルキル基であり、
　ｘは、１又は２であり、
　「＊」は、芳香環に直接結合する結合手であることを表す。）
で表される基であり、
　Ｚは、それぞれ独立に、水酸基、炭素数１〜６のアルコキシ基、炭素数２〜８のアルコキシアルコキシ基又は炭素数２〜６のアシルオキシ基であり、
　Ｒは、それぞれ独立に、水素原子又は炭素数１〜６のアルキル基であり、
　Ａは、それぞれ独立に、単結合又は−ＣＲ２−（但し、Ｒは前記と同義である。）であり、
　ｃ１、ｃ２、ｄ１及びｄ２は、それぞれ独立に、０〜５の整数であり、但し、ｃ１＋ｄ１＝０〜５及びｃ２＋ｄ２＝０〜５の条件を満たし、かつｃ１及びｃ２のうちの少なくとも１つは０ではなく；
　ｅ１〜ｅ３及びｆ１〜ｆ３は、それぞれ独立に、０〜５の整数であり、但し、ｅ１＋ｆ１＝０〜５、ｅ２＋ｆ２＝０〜５及びｅ３＋ｆ３＝０〜５の条件を満たし、かつｅ１〜ｅ３のうちの少なくとも１つは０ではなく；
　ｇ１〜ｇ４及びｈ１〜ｈ４は、それぞれ独立に、０〜５の整数であり、但し、ｇ１＋ｈ１＝０〜５、ｇ２＋ｈ２＝０〜５、ｇ３＋ｈ３＝０〜５及びｇ４＋ｈ４＝０〜５の条件を満たし、かつｇ１〜ｇ４のうちの少なくとも１つは０ではなく；
　ｋ１、ｋ２、Ｌ１及びＬ２は、それぞれ独立に、０〜５の整数であり、
　ｋ３及びＬ３は、それぞれ独立に、０〜４の整数であり、但し、ｋ１＋Ｌ１＝０〜５、ｋ２＋Ｌ２＝０〜５、及びｋ３＋Ｌ３＝０〜４の条件を満たし、かつｋ１〜ｋ３のうちの少なくとも１つは０ではなく；
　ｍは、１〜５の整数である。
　但し、複数存在するＺのうちの少なくとも１つは、水酸基である。〕
　【請求項２】
　（Ａ）着色剤、
　（Ｂ）バインダー樹脂、
　（Ｃ）ラジカル重合性化合物、
　（Ｄ）光ラジカル発生剤、及び
　（Ｅ）下記式（Ｅ−１）〜（Ｅ−５）のそれぞれで表される化合物よりなる群から選択される少なくとも１種の化合物
を含有することを特徴とする、ネガ型着色組成物。
　【化２】
　【化３】
〔式（Ｅ−１）〜（Ｅ−５）中、
　Ｅ０は、それぞれ独立に、下記式（Ｅ０）；
　＊−（ＣＲＩＩ２）ｘ−Ｏ−ＲＩ　　　（Ｅ０）
（式（Ｅ０）中、
　ＲＩは、水素原子又は炭素数１〜４のアルキル基であり、
　ＲＩＩは、それぞれ独立に、水素原子又は炭素数１〜４のアルキル基であり、
　ｘは、１又は２であり、
　「＊」は、芳香環に直接結合する結合手であることを表す。）
で表される基であり、
　Ｚは、それぞれ独立に、炭素数１〜６のアルコキシ基、炭素数２〜８のアルコキシアルコキシ基又は炭素数２〜６のアシルオキシ基であり、
　Ｒは、それぞれ独立に、水素原子又は炭素数１〜６のアルキル基であり、
　Ａは、それぞれ独立に、単結合又は−ＣＲ２−（但し、Ｒは前記と同義である。）であり、
　ｃ１、ｃ２、ｄ１及びｄ２は、それぞれ独立に、０〜５の整数であり、但し、ｃ１＋ｄ１＝０〜５及びｃ２＋ｄ２＝０〜５の条件を満たし、かつｃ１及びｃ２のうちの少なくとも１つは０ではなく；
　ｅ１〜ｅ３及びｆ１〜ｆ３は、それぞれ独立に、０〜５の整数であり、但し、ｅ１＋ｆ１＝０〜５、ｅ２＋ｆ２＝０〜５及びｅ３＋ｆ３＝０〜５の条件を満たし、かつｅ１〜ｅ３のうちの少なくとも１つは０ではなく；
　ｇ１〜ｇ４及びｈ１〜ｈ４は、それぞれ独立に、０〜５の整数であり、但し、ｇ１＋ｈ１＝０〜５、ｇ２＋ｈ２＝０〜５、ｇ３＋ｈ３＝０〜５及びｇ４＋ｈ４＝０〜５の条件を満たし、かつｇ１〜ｇ４のうちの少なくとも１つは０ではなく；
　ｉ１〜ｉ３及びｊ１〜ｊ３は、それぞれ独立に、０〜５の整数であり、
　ｉ４及びｊ４は、それぞれ独立に、０〜４の整数であり、但し、ｉ１＋ｊ１＝０〜５、ｉ２＋ｊ２＝０〜５、ｉ３＋ｊ３＝０〜５、及びｉ４＋Ｊ４＝０〜４の条件を満たし、かつｉ１〜ｉ４のうちの少なくとも１つは０ではなく；
　ｋ１、ｋ２、Ｌ１及びＬ２は、それぞれ独立に、０〜５の整数であり、
　ｋ３及びＬ３は、それぞれ独立に、０〜４の整数であり、但し、ｋ１＋Ｌ１＝０〜５、ｋ２＋Ｌ２ニ０〜５、及びｋ３＋Ｌ３＝０〜４の条件を満たし、かつｋ１〜ｋ３のうちの少なくとも１つは０ではなく；
　ｍは、１〜５の整数である。〕
　【請求項３】
　前記（Ｅ）式（Ｅ−１）〜（Ｅ−３）及び（Ｅ−５）で表される化合物の含有割合が（Ｂ）バインダー樹脂１００質量部に対して０．１〜５０質量部である、請求項１に記載のネガ型着色組成物。
　【請求項４】
　前記（Ｅ）式（Ｅ−１）〜（Ｅ−５）で表される化合物の含有割合が（Ｂ）バインダー樹脂１００質量部に対して０．１〜５０質量部である、請求項２に記載のネガ型着色組成物。
　【請求項５】
　前記（Ｄ）光ラジカル発生剤がＯ−アシルオキシム系化合物を含むものである、請求項１〜４のいずれか一項に記載のネガ型着色組成物。
　【請求項６】
　前記（Ａ）着色剤の含有割合が、着色組成物の固形分の合計を基準として１５〜４５質量％である、請求項１〜５のいずれか一項に記載のネガ型着色組成物。
　【請求項７】
　前記（Ａ）着色剤が染料を含むものである、請求項１〜６のいずれか一項に記載のネガ型着色組成物。
　【請求項８】
　請求項１
、３、５
　【請求項９】
　画
素で
　【請求項１０】
　請求項８又は９に記載の着色硬化膜を具備することを特徴とする、表示素子。
　【請求項１１】
　
請求項２、４〜７のいずれか一項に記載のネガ型着色組成物を用いて形成されたことを特徴とする、着色硬化膜。
　【請求項１２】
　
画素、ブラックマトリックス又はブラックスペーサーである、請求項１１に記載の着色硬化膜。
　【請求項１３】
　
請求項１１又は１２に記載の着色硬化膜を具備することを特徴とする、表示素子。